"ポリオール成分、ポリイソシアネート成分、書込モノマー、および共開始剤および式:FAn-式中、Fは、カチオン染料を表し、およびAn-は、アニオンを表すで示される染料を含有する光開始剤を含み、式FAn-で示される染料は、≦5の水吸収を有することを特徴とする、フォトポリマー処方物。染料は、≦3、より好ましくは≦2の水吸収を有することを特徴とする、請求項1に記載のフォトポリマー処方物。アニオンAn-は、1~30の範囲、好ましくは1~12の範囲、より好ましくは1~6.5の範囲、さらにより好ましくは1~4の範囲のAClogPを有することを特徴とする、請求項1および2のいずれかに記載のフォトポリマー処方物。アニオンAn-は、モル質量>150g/モル、より好ましくは>250g/モルを有することを特徴とする、請求項1~3のいずれか1つに記載のフォトポリマー処方物。アニオンAn-は、少なくともリン、ホウ素または硫黄原子、好ましくは少なくともホウ素または硫黄原子、より好ましくは少なくとも硫黄原子、特にSO3部分における硫黄原子を含むことを特徴とする、請求項1~4のいずれか1つに記載のフォトポリマー処方物。アニオンAn-は、1つのまたは1を超える直鎖状または分枝状脂肪族部分、好ましくは1つの直鎖状または分枝状脂肪族C8~C16部分を有するか、または1を超える直鎖状または分枝状脂肪族部分を有する場合には、これらは共に8~36個の炭素原子を有することを特徴とする、請求項1~5のいずれか1つに記載のフォトポリマー処方物。アニオンAn-は、以下の群:C8-~C25-アルカンスルホネート、好ましくはC13-~C25-アルカンスルホネート、C3-~C18-パーフルオロアルカンスルホネート、好ましくはC4-~C18-パーフルオロアルカンスルホネート、C9-~C25-アルカノアート、C9-~C25-アルケノアート、C8-~C25-アルキルスルフェート、好ましくはC13-~C25-アルキルスルフェート、C8-~C25-アルケニルスルフェート、好ましくはC13-~C25-アルケニルスルフェート、C3-~C18-パーフルオロアルキルスルフェート、好ましくはC4-~C18-パーフルオロアルキルスルフェート、4以上の当量のエチレンオキシドおよび/またはプロピレンオキシドに基づくポリエーテルスルフェート、ビス-C4-~C25-アルキル、C5-~C7-シクロアルキル、C3-~C8-アルケニルまたはC7-~C11-アラルキルスルホスクシネート、8以上のフッ素原子によって置換されたビス-C2-~C10-アルキルスルホスクシネート、C8-~C25-アルキルスルホアセテート、以下の群:ハロゲン、C4-~C25-アルキル、パーフルオロ-C1-~C8-アルキルおよび/またはC1-~C12-アルコキシカルボニルからの少なくとも1つの部分により置換されたベンゼンスルホネート、必要に応じてニトロ-、シアノ-、ヒドロキシル-、C1-~C25-アルキル-、C1-~C12-アルコキシ-、アミノ-、C1-~C12-アルコキシカルボニル-または塩素-置換ナフタレン-またはビフェニルスルホネート、必要に応じてニトロ-、シアノ-、ヒドロキシル-、C1-~C25-アルキル-、C1-~C12-アルコキシ-、C1-~C12-アルコキシカルボニル-または塩素置換ベンゼン-、ナフタレン-またはビフェニルジスルホネート、ジニトロ-、C6-~C25-アルキル-、C4-~C12-アルコキシカルボニル-、ベンゾイル-、クロロベンゾイル-またはトルオイル-置換ベンゾアート、ナフタレンジカルボン酸のアニオン、ジフェニルエーテルジスルホネート、スルホネート化またスルフェート化、必要に応じてC1-~C8-アルコールまたはグルセロールのモノ-またはポリ不飽和C8-~C25-脂肪酸エステル、ビススルホ-C2-~C6-アルキルC3-~C12-アルカンジカルボン酸エステル、ビススルホ-C2-~C6-アルキルイタコン酸エステル、スルホ-C2-~C6-アルキルC6-~C18-アルカンカルボン酸エステル、スルホC2-~C6-アルキルアクリル酸またはメタクリル酸エステル、必要に応じて12個までのハロゲン部分により置換されたトリスカテコールホスフェート、以下の群:テトラフェニルボレート、シアノトリフェニルボレート、テトラフェノキシボレート、C4-~C12-アルキルトリフェニルボレート、そのフェニルまたはフェノキシ部分はハロゲン、C1-~C4-アルキルおよび/またはC1-~C4-アルコキシ置換されていてよく、C4-~C12-アルキルトリナフチルボレート、テトラ-C1-~C20-アルコキシボレート、7,8-または7,9-ジカルバニドウンデカボレート1-または2-、これは任意にBおよび/またはC原子上に1または2個のC1-~C12-アルキルまたはフェニル置換基を有し、ドデカヒドロジカルバドデカボレート2-またはB-C1-~C12-アルキル-C-フェニルドデカヒドロ-ジカルバドデカボレート1-からのアニオンから選択され、ここで、ナフタレンジスルホネートのような多価アニオンにおけるAn-は、このアニオンの1当量を表し、アルカンおよびアルキル基は、分枝状であってよくおよび/またはハロゲン、シアノ、メトキシ、エトキシ、メトキシカルボニルまたはエトキシカルボニル置換されていてよいことを特徴とする、請求項1~6のいずれか1つに記載のフォトポリマー処方物。アニオンAn-は、以下の群:sec-C11-~C18-アルカンスルホネート、C13-~C25-アルキルスルフェート、分枝状C8-~C25-アルキルスルフェート、任意に分枝したビス-C6-~C25-アルキルスルホスクシネート、sec-またはtert-C4-~C25-アルキルベンゼンスルホネート、スルホネート化またはスルフェート化された、脂肪族C1-~C8-アルコールまたはグリセロールの任意にモノ-またはポリ不飽和C8-~C25-脂肪酸エステル、ビススルホ-C2-~C6-アルキルC3-~C12-アルカンジカルボン酸エステル、スルホ-C2-~C6-アルキルC6-~C18-アルカンカルボン酸エステル、12個までのハロゲン部分により置換されたトリスカテコールホスフェート、シアノトリフェニルボレート、テトラフェノキシボレートから選択されることを特徴とする、請求項1~7のいずれか1つに記載のフォトポリマー処方物。カチオン染料Fは、以下の群:アクリジン染料、キサンテン染料、チオキサンテン染料、フェナジン染料、フェノキサジン染料、フェノチアジン染料、トリヘトアリールメタン染料、特にジアミノ-およびトリアミノヘトアリールメタン染料、モノ-、ジ-およびトリメチンシアニン染料、ヘミシアニン染料、外部カチオン性メロシアニン染料、外部カチオン性ニュートロシアニン染料、ヌルメチン染料、特にナフトラクタム染料およびストレプトシアニン染料の群から選択されることを特徴とする、請求項1~8のいずれか1つに記載のフォトポリマー処方物。ポリイソシアネート成分は、脂肪族ポリイソシアネートまたは第1級NCO基を有するプレポリマーであることを特徴とする、請求項1~9のいずれか1つに記載のフォトポリマー処方物。ポリオール成分は、2官能性ポリエーテル、ポリエステルまたは第1級OH基を有するポリエーテル-ポリエステルブロックコポリエステルであることを特徴とする、請求項1~10のいずれか1つに記載のフォトポリマー処方物。書込モノマーは、少なくとも単官能性および多官能性ウレタンメタアクリレートを含むことを特徴とする、請求項1~11のいずれか1つに記載のフォトポリマー処方物。可塑剤、好ましくは一般式CI:式中、sは≧1および≦8であり、R300、R301、R302は、互いに独立して、水素、直鎖状、分枝状、環状または複素環式非置換または必要に応じてヘテロ原子置換された有機部分であり、好ましくは、基R300、R301、R302の少なくとも1つは、少なくとも1つのフッ素原子により置換され、より好ましくは、R300は、少なくとも1つのフッ素原子を有する有機部分であるで示される可塑剤を更に含むことを特徴とする、請求項1~12のいずれか1つに記載のフォトポリマー処方物。請求項1~13のいずれか1つに記載のフォトポリマー処方物を含有する、特にフィルムの形態でのホログラフィック媒体。インライン型ホログラム、二光束ホログラム、フルアパチャートランスファーホログラム、白色光透過型ホログラム、デニシュクホログラム、二光束反射ホログラムまたはエッジリットホログラムおよびホログラフィックステレオグラムを記録するための、特に光学部材、イメージまたはイメージ表示の製造のための、請求項14に記載のホログラフィック媒体の使用。式:FAn-式中、Fは、カチオン染料を表し、およびAn-は、アニオンを表すで示され、アニオンAn-は、以下の群:sec-アルキルベンゼンスルホネート、第2級および分枝状アルキルスルフェート、n-アルキルスルフェート、sec-アルキルスルホネート、スルホスクシネート、トリスカテコールホスフェート、エステルスルフェートおよびエステルスルホネートから選択されることを特徴とする、染料。カチオン染料Fは、以下の群:アクリジン染料、キサンテン染料、チオキサンテン染料、フェナジン染料、フェノキサジン染料、フェノチアジン染料、トリヘトアリールメタン染料、特にジアミノ-およびトリアミノヘトアリールメタン染料、モノ-、ジ-およびトリメチンシアニン染料、ヘミシアニン染料、外部カチオン性メロシアニン染料、外部カチオン性ニュートロシアニン染料、ヌルメチン染料、特にナフトラクタム染料およびストレプトシアニン染料の群から選択されることを特徴とする、請求項16に記載の染料。従って、本発明の課題は、鮮やかなホログラムのための安定性ホログラフィック媒体が素早く、および低いコストと不便さで得られる上記型のフォトポリマー処方物を提供することであった。上記課題は、染料が、≦5の水吸収を有する場合に本発明のフォトポリマー処方物により解消される。水吸収は、式F-1:W=mf/mt-1×100F-1式中、mfは、水飽和後の染料の質量であり、およびmtは、乾燥染料mtの質量である。mtは、例えば高温にて真空で、染料の特定の量を一定の質量へ乾燥することにより確認される。mfは、空気中で規定湿度にて放置した染料の特定の量を一定重量にすることにより決定する。から明らかである。意外にも、速硬化性ホログラフィック媒体は、≦5の水吸収を有する式FAn-で示される染料を含有するフォトポリマー処方物から得られることが見出される。媒体は、マトリックスポリマーの高速および高い架橋を示し、鮮やかなホログラムをここで暴露されることを可能とする。本発明の好ましい最初の実施態様では、染料は、≦3、好ましくは≦2の水吸収を有する。染料が、吸収するのであれば水の痕跡量のみを吸収することは極めて特に好ましい。式Fで示されるカチオン染料は、本発明では、例えばH.BernethinUllmann’sEncyclopediaofIndustrialChemistry、CationicDyes、Wiley-VCHVerlag、2008年に記載のような染料のことであると理解される。式Fで示されるカチオン染料は、好ましくは、以下の種類のカチオン染料を意味すると理解される:アクリジン染料、キサンテン染料、チオキサンテン染料、フェナジン染料、フェノキサジン染料、フェノチアジン染料、トリヘトアリールメタン染料、特にジアミノ-およびトリアミノヘトアリールメタン染料、モノ-、ジ-およびトリメチンシアニン染料、ヘキシアニン染料、外部カチオン性メロシアニン染料、外部カチオン性ニュートロシアニン染料、ヌルメチン染料、特にナフトラクタム染料、ストレプトシアニン染料。この型の染料は、例えばH.BernethinUllmann’sEncyclopediaofIndustrialChemistry、AzineDyes、Wiley-VCHVerlag、2008、H.BernethinUllmann’sEncyclopediaofIndustrialChemistry、MethineDyesandPigments、Wiley-VCHVerlag、2008年、T.Gessner、U.MayerinUllmann’sEncyclopediaofIndustrialChemistry、TriarylmethaneandDiarylmethaneDyes、Wiley-VCHVerlag、2000に記載されている。また、染料のアニオンAn-が、1~30、好ましくは1~12の範囲、より好ましくは1~6.5の範囲、さらにより好ましくは1~4の範囲のAClogPを有することは好ましい。AClogPは、J.Comput.Aid.Mol.Des.2005、19、453;VirtualComputationalChemistryLaboratory、http://www.vcclab.orgに記載の通り計算される。本発明の更なる好ましい実施態様では、アニオンAn-は、モル質量>150g/モル、より好ましくは>250g/モルを有する。式An-で示されるアニオンは、少なくともリン、ホウ素または硫黄原子、好ましくは少なくともホウ素または硫黄原子、より好ましくは少なくとも硫黄原子、特にSO3部分における硫黄原子を含んでよい。アニオンAn-が、1以上の長鎖状または分枝状脂肪族部分および好ましくは1つの直鎖状または分枝状脂肪族C8~C18部分を有することも好ましい。アニオンが、1より多い長鎖状または分枝状脂肪族部分を含有する場合、これらは共に、8~36個、好ましくは8~24個の炭素原子を含有する。この脂肪族部分は、置換基、例えばフッ素、メトキシまたはエトキシ等を有し得る。従って、特に好ましい式An-で示されるアニオンは、>250g/モルを有し、SO3-グルーピングおよび8以上の炭素原子の少なくとも1つのアルキル基を含有し、および1~6.5の範囲のAClogPを有する。本発明の式An-アニオンは、特に以下を含む:C8-~C25-アルカンスルホネート、好ましくはC13-~C25-アルカンスルホネート、C3-~C18-パーフルオロアルカンスルホネート、好ましくはC4-~C18-パーフルオロアルカンスルホネート、C9-~C25-アルカノアート及びC9-~C25-アルケノアート、C8-~C25-アルキルスルフェート、好ましくはC13-~C25-アルキルスルフェート、C8-~C25-アルケニルスルフェート、好ましくはC13-~C25-アルケニルスルフェート、C3-~C18-パーフルオロアルキルスルフェート、好ましくはC4-~C18-パーフルオロアルキルスルフェート、4以上の当量のエチレンオキシドおよび/またはプロピレンオキシドに基づくポリエーテルスルフェート、ビス-C4-~C25-アルキル、C5-~C7-シクロアルキル、C3-~C8-アルケニルまたはC7-~C11-アラルキルスルホスクシネート、8以上のフッ素原子によって置換されたビス-C2-~C10-アルキルスルホスクシネート、C8-~C25-アルキルスルホアセテート、以下の群:ハロゲン、C4-~C25-アルキル、パーフルオロ-C1-~C8-アルキルおよび/またはC1-~C12-アルコキシカルボニルからの少なくとも1つの部分により置換されたベンゼンスルホネート、必要に応じてニトロ-、シアノ-、ヒドロキシル-、C1-~C25-アルキル-、C1-~C12-アルコキシ-、アミノ-、C1-~C12-アルコキシカルボニル-または塩素-置換ナフタレン-またはビフェニルスルホネート、任意にニトロ-、シアノ-、ヒドロキシル-、C1-~C25-アルキル-、C1-~C12-アルコキシ-、C1-~C12-アルコキシカルボニル-または塩素置換ベンゼン-、ナフタレン-またはビフェニルジスルホネート、ジニトロ-、C6-~C25-アルキル-、C4-~C12-アルコキシカルボニル-およびベンゾイル-、クロロベンゾイル-またはトルオイル置換ベンゾアート、ナフタレンジカルボン酸のアニオン、ジフェニルエーテルジスルホネート、スルホネート化またスルフェート化された、C1-~C8-アルコールまたはグルセロールの任意にモノ-またはポリ不飽和C8-~C25-脂肪酸エステル、ビススルホ-C2-~C6-アルキルC3-~C12-アルカンジカルボン酸エステル、ビススルホ-C2-~C6-アルキルイタコン酸エステル、スルホ-C2-~C6-アルキルC6-~C18-アルカンカルボン酸エステル、スルホ-C2-~C6-アルキルアクリル酸またはメタクリル酸エステル、必要に応じて12個までのハロゲン部分により置換されたトリスカテコールホスフェート、以下の群:テトラフェニルボレート、シアノトリフェニルボレート、テトラフェノキシボレート、C4-~C12-アルキルトリフェニルボレート、そのフェニルまたはフェノキシ部分はハロゲン、C1-~C4-アルキルおよび/またはC1-~C4-アルコキシ置換されていてよく、C4-~C12-アルキルトリナフチルボレート、テトラ-C1-~C20-アルコキシボレート、7,8-または7,9-ジカルバニドウンデカボレート1-または2-、これは任意にBおよび/またはC原子上に1または2個のC1-~C12-アルキルまたはフェニル置換基を有し、ドデカヒドロジカルバドデカボレート2-またはB-C1-~C12-アルキル-C-フェニルドデカヒドロ-ジカルバドデカボレート1-からのアニオン。ここで多価アニオンにおけるAn-、例えばナフタレンジスルホネートは、このアニオンの1当量を表し、アルカンおよびアルキル基は、分枝状であってよく、および/またはハロゲン、シアノ、メトキシ、エトキシ、メトキシカルボニルまたはエトキシカルボニル置換されていてよい。特に好ましいのは以下である:sec-C11-~C18-アルカンスルホネート、C13-~C25-アルキルスルフェート、分枝状C8-~C25-アルキルスルフェート、任意に分枝したビス-C6-~C25-アルキルスルホスクシネート、sec-またはtert-C4-~C25-アルキルベンゼンスルホネート、スルホネート化またはスルフェート化された、脂肪族C1-~C8-アルコールまたはグリセロールの任意にモノ-またはポリ不飽和C8-~C25-脂肪酸エステル、ビススルホ-C2-~C6-アルキルC3-~C12-アルカンジカルボン酸エステル、スルホ-C2-~C6-アルキルC6-~C18-アルカンカルボン酸エステル、12個までのハロゲン部分により置換されたトリスカテコールホスフェート、シアノトリフェニルボレート、テトラフェノキシボレート。その例は以下である:種々のアニオンのAClogP値を以下の表1に並べる:同様にAn-が式LI:式中、aおよびbは、互いに独立して、0~20の整数を表し、但し、abは≧3である。abは、ここでは、好ましくは≧5、より好ましくは≧7、さらにより好ましくは≧9である。で示される4-sec-アルキルベンゼンスルホネートを表すことは特に好ましい。式LIはまた、abが同じであるaおよびbの種々の値でのアニオンの混合物を含む。しかしながら、式LIもまたaおよびbの異なった値でのアニオンの混合物を含む。式LI:で示されるアニオンの例は以下である:および全ての5つの考慮される異性体の混合物。同様にAn-が式LII:式中、cおよびdは、互いに独立して、0~20の整数を表し、但し、cdは≧5である。cdは、好ましくは≧7、より好ましくは≧9、さらにより好ましくは≧11である。で示されるsec-アルキルスルホネートを表すことも特に好ましい。式LIIはまた、cdが同じであるcおよびdの種々の値でのアニオンの混合物を含む。しかしながら、式LIIもまたcおよびdの異なった値でのアニオンの混合物を含む。式LIIで示されるアニオンの例は以下である:および全ての考慮される異性体の混合物。同様にAn-が式LIII:式中、eは、0~5の整数を表し、fおよびgは、互いに独立して、0~15の整数を表し、但し、efgは≧5であり、およびCH2基は、更なるメチル基またはエチル基で更に置換されていてよい。efgは、好ましくは≧7、より好ましくは≧9、さらにより好ましくは≧11である。eは、好ましくは0または1を表す。2個のCH2基がメチルおよび/またはエチル置換されていることが好ましい。で示される第2級または分枝状アルキルスルホネートを表すことも特に好ましい。式LIIIはまた、efgが同じであるe、fおよびgの種々の値でのアニオンの混合物を含む。しかしながら、式LIIIもまたe、fおよびgの異なった値でのアニオンの混合物を含む。式LIIIで示されるアニオンの例は以下である:同様にAn-が式LIV:式中、R200は、水素またはハロゲンを表し、hは、1~4の整数を表す。好ましくは、R200は、塩素または臭素を表し、およびhは4を表す。で示される分枝状ホスフェートを表すことも特に好ましい。式LIVで示されるアニオンの例は以下である:同様にAn-が式LV:式中、iは、12~25の整数を表す。好ましくは、iは、18~25の整数を表す。で示されるアルキルスルフェートを表すことは特に好ましい。式LVで示されるアニオンの例は以下である:同様にAn-が式LVI:式中、R201およびR202は、互いに独立してC4-~C16-アルキル部分を表し、これは分枝状であってよく、4以上のフッ素原子で置換されたC2-~C12-アルキル部分、C5-~C7-シクロアルキル部分またはC7-~C10-アラルキル部分であってよい。好ましくは、R201およびR202は、同一である。R201およびR202が、C6-~C12-アルキル部分を表すことは特に好ましく、これは分枝状、6以上のフッ素原子で置換されたC4-~C8-アルキル部分、シクロヘキシルまたはベンジルであってよい。R201およびR202が、n-ヘキシル、n-オクチル、2-エチルヘキシルまたは1H、1H、7H-ドデカフルオロヘプチルを表すことは極めて特に好ましい。で示されるスルホスクシネートを表すことも特に好ましい。式LVIで示されるアニオンの例は以下である:同様にAn-が式LVII:式中、R203は、分枝状であってよく、または置換されていてよいC2-~C22-アルキルまたはアルケニル部分を表し、およびuは、2~4の整数を表す。好ましくは、R203は、分枝状または非分枝状C6-~C17-アルキルまたはアルケニル基を表すか、または-CH=CH2または-CCH3=CH2を表し、より好ましくは分枝状または非分枝状C6-~C17-アルキルまたはアルケニル基を表す。好ましくは、uは、3または4を表す。で示されるエステルスルホネートを表すことも特に好ましい。式LVIIで示されるアニオンの例は以下である:同様に、An-が式LVIII:式中、vは、0または1を表す。R204は、分枝状であってよいおよび/または置換されていてよいC1-~C18-アルキルを表し、R205は、水素またはC1-~C8-アルキルを表し、およびY201は、直接結合、脂肪族C1~C22ブリッジまたはオレフィン性C2~C22ブリッジを表し、但し、Y201およびR204は共に7以上の炭素原子を有する。で示されるエステルスルホネートまたはエステルスルフェートを表すことは特に好ましい。式LVIIIで示されるアニオンの例は以下である:同様に、An-が式LIX:式中、R206は、シアノ、C1-~C12-アルキル、C7-~C10-アラルキルまたは式:で示される部分を表し、R207およびR208は、互いに独立して水素、C1-~C4-アルキル、C1-~C4-アルコキシ、ハロゲン、シアノまたはニトロを表し、または2個の隣接したR207およびR208は、-CH=CH-CH=CH-ブリッジを形成する。R206が、シアノ、ブチル、ペンチル、ヘキシル、ベンジルまたは式:で示される部分を表すことは特に好ましく、R207およびR208は、互いに独立して水素、メチル、メトキシ、フッ素、塩素またはシアノまたは-CH=CH-CH=CH-ブリッジを形成する2個の隣接したR207およびR208を表す。で示されるボレートを表すことは特に好ましい。式LIXで示されるアニオンの例は以下である:同様に、An-が式LX:式中、R209は、4以上のフッ素原子を有するC4-~C18-アルキル基を表す。好ましくは、R209は、6個以上のフッ素原子を有するC8~C18-アルキル部分を表す。R209が、パーフルオロ化C6-~C12-アルキル部分を表すことも好ましい。で示されるフッ素化アルキルスルフェートを表すことは特に好ましい。式LXで示されるアニオンの例は以下である:カチオン染料およびアニオンは、既知であるかまたは既知の方法と同様に得られる。式Fで示されるカチオン染料は、好ましくは以下の式で示されるカチオン染料である:式中、X1は、O、S、N-R6またはCR6aR6bを表し、X2は、NまたはC-R5を表し、R5は、水素、シアノ、C1-~C4-アルキル、C4-~C7-シクロアルキル、任意にC1-~C4-アルコキシカルボニルまたはNR7R8-置換C6-~C10-アリールまたはヘテロ環式部分を表し、R6は、水素、C1-~C16-アルキル、C4-~C7-シクロアルキル、C7-~C16-アラルキル、C6-~C10-アリールまたはヘテロ環式基を表し、R6aおよびR6bは、同一であり、メチル、エチルまたは結合して-CH2-CH2-CH2-または-CH2-CH2-CH2-CH2-ブリッジを表し、R1~R4、R7およびR8は、互いに独立して水素、C1-~C16-アルキル、C4-~C7-シクロアルキル、C7-~C16-アラルキル、C6-~C10-アリールまたはヘテロ環式部分を表すか、またはNR1R2、NR3R4およびNR7R8は、互いに独立して、Nより結合し、およびNまたはOを更に含有してよく、および/または非イオン性部分で置換されていてよい5員または6員飽和環を表すか、またはR1~R4、R7およびR8は、互いに独立して、窒素原子と隣接するベンゼン環炭素原子と組み合わさって2員または3員環ブリッジを形成し、これは、OまたはNを含有してよくおよび/または非イオン性部分で置換されていてよく、R9、R9a、R9b、R10、R10aおよびR10bは、互いに独立して水素、ハロゲンまたはC1-~C4-アルキルを表す。、式中、R15は、水素、ハロゲン、C1-~C4-アルキル、C1-~C4-アルコキシまたはNR18R19を表し、R11~R14、R18およびR19は、互いに独立して水素、C1-~C16-アルキル、C4-~C7-シクロアルキル、C7-~C16-アラルキル、C6-~C10-アリールまたはヘテロ環式部分を表すか、またはNR11R12、NR13R14およびNR18R19は、互いに独立して、Nより結合し、およびNまたはOを更に含有してよく、および/または非イオン性部分で置換されていてよい5員または6員飽和環を表すか、またはR12;R17b、R13;R17cおよびR18;R17aは互いに独立して、OまたはNを含有してよいおよび/または非イオン性部分で置換されていてよい2員または3員ブリッジを形成し、R16は、水素、塩素、メチル、メトキシカルボニルまたはエトキシカルボニルを表し、R16aは、水素、塩素またはメチルを表し、R17a、R17bおよびR17cは、互いに独立して、水素、塩素、メチルまたはメトキシを表す。、式中、AおよびBは、X21~X24およびこれらを接続する原子と共に、互いに独立して、5員または6員芳香族または疑似芳香族または部分水素化ヘテロ環式環を表し、これらはそれぞれ、1~4個のヘテロ原子を含有してよいか、および/またはベンゾ-またはナフト-縮合していてよく、および/または非イオン性部分で置換されていてよく、この場合、鎖は、X21およびX21に対して2位または4位において各環とそれぞれ結合し、X21およびX22は、窒素を表すか、またはX21-R21およびX22-R22は、互いに独立してOまたはSを表し、X23およびX24は、互いに独立してO、S、N-R23、CR24またはCR25R26を表し、Y21は、NまたはC-R27を表し、wは、0または1を表し、R21、R22およびR23は、互いに独立してC1-~C16-アルキル、C3-~C6-アルケニル、C5-~C7-シクロアルキルまたはC7-~C16-アラルキルを表し、R27、R28およびR29は、互いに独立して、水素、C1-~C16-アルキルまたはシアノを表し、R24は、水素またはC1-~C4-アルキルを表し、R25およびR26は、互いに独立して、C1-~C16-アルキルまたはC7-~C10-アラルキルを表すか、または結合して-CH2-CH2-CH2-または-CH2-CH2-CH2-CH2-ブリッジを形成する式中、Cは、X31~X32およびこれらを接続する原子と共に、互いに独立して、5員または6員芳香族または疑似芳香族または部分水素化ヘテロ環式環を表し、これらはそれぞれ、1~4個のヘテロ原子を含有してよいか、および/またはベンゾ-またはナフト-縮合していてよく、および/または非イオン性部分で置換されていてよく、この場合、鎖は、X31に対して2位または4位において環へ結合し、X31は、窒素を表すか、またはX31-R31は、OまたはSを表し、X32は、O、S、N-R37、CR38またはCR39R40を表し、R31およびR37は、互いに独立してC1-~C16-アルキル、C3-~C6-アルケニル、C5-~C7-シクロアルキルまたはC7-~C16-アラルキルを表し、R38は、水素またはC1-~C4-アルキルを表し、R39およびR40は、互いに独立して、C1-~C4-アルキル、C3-~C6-アルケニル、C4-~C7-シクロアルキルまたはC7-~C10-アラルキルを表すか、または結合して-CH2-CH2-CH2-または-CH2-CH2-CH2-CH2-ブリッジを形成し、R32およびR33は、互いに独立して水素、C1-~C16-アルキル、C4-~C7-シクロアルキル、C7-~C16-アラルキル、C6-~C10-アリールまたはヘテロ環式部分を表すか、またはNR32R33は、Nより結合し、およびNまたはOを更に含有してよく、および/または非イオン性部分で置換されていてよい5員または6員飽和環を表し、R34は、水素、C1-~C16-アルキル、C1-~C16-アルコキシまたはハロゲンを表すか、またはR34は、R32と組み合わさってOまたはNを含有してよく、および/または非イオン性部分で置換されていてよい2員または3員ブリッジを形成し、R35は、水素、C1-~C4-アルキル、C1-~C4-アルコキシ、ハロゲン、シアノ、C1-~C4-アルコキシカルボニル、O-CO-C1-~C4-アルキル、NH-CO-C1-~C4-アルキル、O-SO2-C1-~C4-アルキルまたはNH-SO2-C1-~C4-アルキルを表し、R36は、水素、C1-~C4-アルキルまたはシアノを表し、xは、0または1を表す、式中、Y42は、式Va:またはVb:で示される部分を表わし、R41、R41aおよびR41bは、互いに独立して、C1-~C16-アルキル、C3-~C6-アルケニル、C5-~C7-シクロアルキルまたはC7-~C16-アラルキルまたはC6-~C10-アリールを表し、R42およびR42aは、互いに独立して、水素、C1-~C16-アルキル、C3-~C6--アルケニル、C5-~C7-シクロアルキルまたはC7-~C16-アラルキル、C6-~C10-アリールまたはヘタリールを表し、R43およびR43aは、互いに独立して、水素、C1-~C4-アルキル、C1-~C4-アルコキシ、水素、シアノ、ニトロまたはC1-~C4-アルコキシカルボニルを表し、または2つの隣接R43またはR43aは-CH=CH-CH=CH-を表し、nおよびoは、互いに独立して、0~4の整数を表し、Y41は、CR44、=CR45a-CR46=CR45b-またはNを表し、Y43は、CHまたはNを表し、R44、R45a、R45bおよびR46は、互いに独立して、水素、C1-~C4-アルキル、C5-~C6-シクロアルキル、C6-アリール、ヘタリール、ハロゲンまたはシアノを表し、Dは、X41、X42およびその間で接続する炭素原子と共に、5員または6員芳香族または疑似芳香族または部分水素化ヘテロ環式環を表し、これらはそれぞれ、1~4個のヘテロ原子を含有してよいか、および/またはベンゾ-またはナフト-縮合していてよく、および/または非イオン性部分で置換されていてよく、この場合、鎖は、X41に対して2位または4位において環へ結合し、X41は、Nを表すか、またはX41-R41bは、OまたはSを表し、X42は、O、S、CR47R48または-CH=CH-を表し、R47およびR48は、互いに独立して、C1-~C4-アルキル、C3-~C6-アルケニル、C4-~C7-シクロアルキル、C7-~C10-アラルキルを表すか、または結合して-CH2-CH2-CH2-または-CH2-CH2-CH2-CH2-ブリッジを形成する。、式中、Y52は、式VIa:VIb:またはVIc:で示される基を表し、R51、R51a、R51bおよびR51cは、互いに独立して、C1-~C16-アルキル、C3-~C6-アルケニル、C5-~C7-シクロアルキルまたはC7-~C16-アラルキルまたはC6-~C10-アリールを表し、R52およびR52aは、互いに独立して、C1-~C16-アルキル、C3-~C6-アルケニル、C5-~C7-シクロアルキルまたはC7-~C16-アラルキルまたはC6-~C10-アリールを表し、R53およびR53aは、互いに独立して、C1-~C4-アルキル、ハロゲン、シアノ、ニトロまたはC1-~C4-アルコキシカルボニルを表し、R53dは、水素、C1-~C16-アルキル、C3-~C6-アルケニル、C5-~C7-シクロアルキルまたはC7-~C16-アラルキル、C6-~C10-アリールまたはヘタリールを表し、R53bは、水素、C1-~C4-アルキル、C1-~C4-アルコキシ、ハロゲン、シアノ、ニトロまたはC1-~C4-アルコキシカルボニルを表し、または2つの隣接R53bまたはR53cは-CH=CH-CH=CH-を表し、mは、0~4の整数を表し、Y51は、CR54、=CR55a-CR56=CR55b-またはNを表し、Y53は、CHまたはNを表し、R54、R55a、R55bおよびR56は、互いに独立して、水素、C1-~C4-アルキル、C5-~C6-シクロアルキル、C6-アリール、ヘタリール、ハロゲンまたはシアノを表し、Eは、X51、X52およびその間で接続する炭素原子と共に、5員または6員芳香族または疑似芳香族または部分水素化ヘテロ環式環を表し、これらはそれぞれ、1~4個のヘテロ原子を含有してよいか、および/またはベンゾ-またはナフト-縮合していてよく、および/または非イオン性部分で置換されていてよく、この場合、鎖は、X51に対して2位または4位において環へ結合し、X51は、Nを表すか、またはX51-R51cは、OまたはSを表し、X52は、O、S、CR57R58または-CH=CH-を表し、R57およびR58は、互いに独立して、C1-~C4-アルキル、C3-~C6-アルケニル、C4-~C7-シクロアルキル、C7-~C10-アラルキルを表すか、または結合して-CH2-CH2-CH2-または-CH2-CH2-CH2-CH2-ブリッジを形成する。、式中、Y62は、式VIIa:VIIb:またはVIIc:で示される基を表し、X61およびX61aは、互いに独立してOまたはSを表し、X62およびX62aは、互いに独立してCR66またはNを表し、R63およびR63aは、互いに独立して、ハロゲン、C1-~C6-アルキル、ハロゲン、ヒドロキシル、C6-~C10-アリールまたはNR64R65を表し、またはR63およびR63aは共に、Y61がCHを表し、およびY62が式VIIaで示される部分を表わす場合-CCH32-ブリッジを表わし、R61、R61a、R62、R62a、R64およびR65は、互いに独立して、水素、C1-~C6-アルキル、C5-~C7-シクロアルキル、C6-~C10-アリール、C7-~C15-アラルキルを表し、またはNR61R62およびNR64R65は、互いに独立して、ピロリジノ、モルホリノ、ピペラジノまたはピペリジノを表し、R66は、ハロゲン、シアノ、C1-~C6-アルキル、ハロゲンまたはC6-~C10-アリールを表し、Y61は、=Y63-Y64=Y65p-を表し、Y63~Y65は、互いに独立してNまたはC-R67を表し、pは、0または1を表し、R67は、水素、シアノまたはC1-~C3-アルキルを表し、またはR67は、pが1を表す場合、式VIIaで示される基を表し、Gは、X63、X64およびその間で接続する炭素原子と共に、5員または6員芳香族または疑似芳香族または部分水素化ヘテロ環式環を表し、これらはそれぞれ、1~4個のヘテロ原子を含有してよいか、および/またはベンゾ-またはナフト-縮合していてよく、および/または非イオン性部分で置換されていてよく、この場合、鎖は、X63に対して2位または4位において環へ結合し、X63は、窒素を表すか、またはX63-R68は、OまたはSを表し、X64は、O、S、N-R69またはCR70R71を表し、X65は、NまたはC-R67を表し、R68およびR69は、互いに独立してC1-~C16-アルキル、C3-~C6-アルケニル、C5-~C7-シクロアルキルまたはC7-~C16-アラルキルを表し、R70およびR71は、互いに独立して、C1-~C4-アルキルまたはC7-~C10-アラルキルを表すか、または結合して-CH2-CH2-CH2-または-CH2-CH2-CH2-CH2-ブリッジを形成し、R72およびR73は、互いに独立して水素、C1-~C16-アルキル、C4-~C7-シクロアルキル、C7-~C16-アラルキル、C6-~C10-アリールまたはヘテロ環式基を表すか、またはNR72R73は、Nより結合し、およびNまたはOを更に含有してよく、および/または非イオン性部分により置換されていてよい5員または6員飽和環を表し、R74およびR74aは、互いに独立して、水素、C1-~C4-アルキル、C1-~C4-アルコキシまたはハロゲンを表し、R74;R73および/またはR74a;R72は、OまたはNを含有してよく、および/または非イオン性部分により置換されていてよい2員または3員ブリッジを形成し、R75は、水素、C1-~C4-アルキル、C1-~C4-アルコキシ、ハロゲン、シアノ、C1-~C4-アルコキシカルボニル、O-CO-C1-~C4-アルキル、NH-CO-C1-~C4-アルキル、O-SO2-C1-~C4-アルキルまたはNH-SO2-C1-~C4-アルキルを表す。、式中、R81およびR82は、互いに独立して、水素、C1-~C16-アルキル、C3-~C6-アルケニル、C5-~C7-シクロアルキルまたはC7-~C16-アラルキルまたはC6-~C10-アリールを表し、R83およびR84は、互いに独立して、水素、C1-~C4-アルキル、C1-~C4-アルコキシ、水素、シアノ、ニトロまたはC1-~C4-アルコキシカルボニルを表し、または2つの隣接R83またはR84は-CH=CH-CH=CH-を表し、またはR83;R81および/またはR84;R82は、非イオン性部分により置換されていてよい2員または3員ブリッジを形成し、qおよびrは、互いに独立して、0~4の整数を表す。、式中、Y91は、式IXa:またはIXb:で示される部分を表わし、R91は、C1-~C16-アルキル、C3-~C6-アルケニル、C5-~C7-シクロアルキルまたはC7-~C16-アラルキルを表し、R92およびR93は、互いに独立して、水素、C1-~C16-アルキル、C4-~C7-シクロアルキル、C7-~C16-アラルキル、C6-~C10-アリールまたはヘテロ環式基を表すか、またはNR92R93は、窒素より結合し、およびNまたはOを更に含有してよく、および/または非イオン性部分で置換されていてよい5員または6員飽和環を表し、R94およびR94aは、互いに独立して、水素、C1-~C4-アルキル、C1-~C4-アルコキシまたはハロゲンを表し、またはR94;R93および/またはR94a;R92は、OまたはNを含有してよく、および/または非イオン性部分により置換されていてよい2員または3員ブリッジを形成し、R95は、水素、C1-~C4-アルキル、C1-~C4-アルコキシ、ハロゲン、シアノ、C1-~C4-アルコキシカルボニル、O-CO-C1-~C4-アルキル、NH-CO-C1-~C4-アルキル、O-SO2-C1-~C4-アルキルまたはNH-SO2-C1-~C4-アルキルを表し、R96は、水素、ハロゲン、O-C1-~C4-アルキルまたはS-C1-~C4-アリールを表し、jは、0または1を表し、R97は、C1-~C16-アルキル、C3-~C6-アルケニル、C5-~C7-シクロアルキルまたはC7-~C16-アラルキルまたはC6-~C10-アリールを表し、R98は、水素、C1-~C16-アルキル、C3-~C6-アルケニル、C5-~C7-シクロアルキルまたはC7-~C16-アラルキル、C6-~C10-アリールまたはヘタリールを表し、R99は、水素、C1-~C4-アルキル、C1-~C4-アルコキシ、ハロゲン、シアノ、ニトロまたはC1-~C4-アルコキシカルボニルを表し、または2つの隣接R99は-CH=CH-CH=CH-を表し、lは、0~4の整数を表す。、式中、Y101は、式Xa:Xb:またはXc:で示される基を表し、X101は、OまたはSを表し、X102は、CR107またはNを表し、R103は、水素、C1-~C6-アルキル、ハロゲン、C6-~C10-アリールまたはNR101aR102aを表し、R101、R102、R101aおよびR102は、互いに独立して、水素、C1-~C6-アルキル、C5-~C7-シクロアルキル、C6-~C10-アリールまたはC7-~C15-アラルキルを表し、またはNR101R102および/またはNR101aR102aは、ピロリジノ、モルホリノ、ピペラジノまたはピペリジノを表し、R107は、水素、シアノ、C1-~C6-アルキル、ハロゲンまたはC6-~C10-アリールを表し、Hは、X103、X104およびその間で接続する炭素原子と共に、5員または6員芳香族または疑似芳香族または部分水素化ヘテロ環式環を表し、これらはそれぞれ、1~4個のヘテロ原子を含有してよいか、および/またはベンゾ-またはナフト-縮合していてよく、および/または非イオン性部分で置換されていてよく、この場合、鎖は、X103に対して2位または4位において環へ結合し、X103は、Nを表すか、またはX103-R104は、OまたはSを表し、X104は、O、S、CR115R116または-CH=CH-を表し、R115およびR116は、互いに独立して、C1-~C4-アルキル、C3-~C6-アルケニル、C4-~C7-シクロアルキル、C7-~C10-アラルキルを表すか、または結合して-CH2-CH2-CH2-または-CH2-CH2-CH2-CH2-ブリッジを形成し、R104は、C1-~C16-アルキル、C3-~C6-アルケニル、C5-~C7-シクロアルキルまたはC7-~C16-アラルキルまたはC6-~C10-アリールを表し、R105およびR106は、互いに独立して、水素、C1-~C16-アルキル、C4-~C7-シクロアルキル、C7-~C16-アラルキル、C6-~C10-アリールまたはヘテロ環式部分を表すか、またはNR105R106は、Nより結合し、およびNまたはOを更に含有してよく、および/または非イオン性部分で置換されていてよい5員または6員飽和環を表し、Y102およびY105は、互いに独立して、NまたはCR108を表し、R108は、水素、シアノまたはC1-~C4-アルキルを表し、Y103は、CN、CO-R109、COO-R110、CONHR110またはCONR110R111を表し、Y104は、式:またはで示されるカチオン部分を表し、またはCY103Y104は共に、式:式中、アスタリスクは、二重結合を生じさせる環原子を示す。で示される部分を表し、R109およびR112は、互いに独立して、水素、C1-~C6-アルキル、C3-~C6-アルケニル、C5-~C7-シクロアルキル、C6-~C10-アリールまたはC7-~C15-アラルキルを表し、R113は、水素、シアノ、COO-R110またはC1-~C4-アルキルを表し、J、KおよびLは、互いに独立して、窒素原子と組み合わさって1~4個のヘテロ原子を含有してよく、および/またはベンゾ-またはナフト-縮合してよく、および/または非イオン性部分により置換されていてよい5員または6員芳香族または疑似芳香族または部分水素化ヘテロ環式環を表し、Mは、窒素原子と組み合わさって1~4個のヘテロ原子を含有してよい、および/またはベンゾ-またはナフト-縮合してよい、および/または非イオン性部分により置換されていてよい5員または6員芳香族または疑似芳香族または部分水素化ヘテロ環式環を表し、この場合、鎖は、N原子に対して2位または4位において環へ結合し、R114は、C1-~C6-アルキル、C3-~C6-アルケニル、C5-~C7-シクロアルキル、C6-~C10-アリールまたはC7-~C15-アラルキルを表し、これらの染料I~Xの2以上は、ブリッジより繋がっていてよく、このブリッジは、R21、R22、R31、R32、R41、R41a、R41b、R51b、R51c、R61、R61a、R66、R72、R91、R92、R101、R104および/またはR105の位置にある。。また、式Fで示されるカチオン染料としては、好ましくは、以下の式:式中、Y62は、式VIIa:VIIb:VIIc:VIId:またはVIIe:で示される部分を表し、X61およびX61aは、互いに独立してOまたはSを表し、X62およびX62aは、互いに独立してCR66またはNを表し、R63およびR63aは、互いに独立して、ハロゲン、C1-~C6-アルキル、ハロゲン、ヒドロキシル、C6-~C10-アリールまたはNR64R65を表し、またはR63およびR63aは共に、Y61がCHを表し、およびY62が式VIIaで示される部分を表わす場合に-CCH32-ブリッジを表わし、R61、R61a、R62、R62a、R64およびR65は、互いに独立して、水素、C1-~C6-アルキル、C5-~C7-シクロアルキル、C6-~C10-アリール、C7-~C15-アラルキルを表し、またはNR61R62およびNR64R65は、互いに独立して、ピロリジノ、モルホリノ、ピペラジノまたはピペリジノを表し、R66は、水素、シアノ、C1-~C6-アルキル、ハロゲンまたはC6-~C10-アリールを表し、Y61は、=Y63-Y64=Y65p-を表し、Y63~Y65は、互いに独立してNまたはC-R67を表し、pは、0または1を表し、R67は、水素、シアノまたはC1-~C3-アルキルを表し、またはR67は、式VIIa、VIIcで示される部分を表すか、またはpが1を表す場合に、必要に応じて1以上のC1-~C4-アルキル、ハロゲン、C1-~C4-アルコキシ、シアノ、ニトロまたはC1-~C4-アルコキシカルボニルを表しGは、X63、X64およびその間で結合した炭素原子と共に、1~4個のヘテロ原子を含有してよい、および/またはベンゾ-またはナフト-縮合していてよい、および/または非イオン性部分で置換されていてよい5員または6員芳香族または疑似芳香族または部分水素化ヘテロ環式環を表し、この場合、鎖は、X63に対して2位または4位において環へ結合し、X63は、窒素を表すか、またはX63-R68は、OまたはSを表し、X64は、O、S、N-R69またはCR70R71を表し、X65は、NまたはC-R67を表し、R68およびR69は、互いに独立して、C1-~C16-アルキル、C3-~C6-アルケニル、C5-~C7-シクロアルキルまたはC7-~C16-アラルキルを表し、R70およびR71は、互いに独立して、C1-~C4-アルキルまたはC7-~C10-アラルキルを表すか、または共に-CH2-CH2-CH2-または-CH2-CH2-CH2-CH2-ブリッジを形成し、R72およびR73は、互いに独立して、水素、C1-~C16-アルキル、C4-~C7-シクロアルキル、C7-~C16-アラルキル、C6-~C10-アリールまたはヘテロ環式部分を表すか、またはNR72R73は、Nより結合し、およびNまたはOを更に含有してよく、および/または非イオン性部分で置換されていてよい5員または6員飽和環を表し、R74およびR74aは、互いに独立して、水素、C1-~C4-アルキル、C1-~C4-アルコキシまたはハロゲンを表し、R74;R73および/またはR74a;R72は、OまたはNを含有してよく、および/または非イオン性部分により置換されていてよい2員または3員ブリッジを形成し、R76a、R76bおよびR79は、互いに独立して、C1-~C16-アルキル、C3-~C6-アルケニル、C5-~C7-シクロアルキルまたはC7-~C16-アラルキルまたはC6-~C10-アリールを表し、R77aは、C1-~C16-アルキル、C3-~C6-アルケニル、C5-~C7-シクロアルキル、C7-~C16-アラルキル、C6-~C10-アリールまたはヘタリールを表し、R77bは、C1-~C4-アルキル、ハロゲン、シアノ、ニトロまたはC1-~C4-アルコキシカルボニルを表し、R78は、水素、C1-~C4-アルキル、C1-~C4-アルコキシ、ハロゲン、シアノ、ニトロまたはC1-~C4-アルコキシカルボニルを表し、または2つの隣接R78部分は-CH=CH-CH=CH-を表し、m1は、0~4の整数を表す。で示されるものが挙げられる。また、式Fで示されるカチオン染料としては、好ましくは、以下の式:式中、Y91は、式IXc:で示される部分を表し、R91は、C1-~C16-アルキル、C3-~C6-アルケニル、C5-~C7-シクロアルキルまたはC7-~C16-アラルキルを表し、jは、0または1を表し、R97aおよびR97bは、互いに独立して、C1-~C16-アルキル、C3-~C6-アルケニル、C5-~C7-シクロアルキルまたはC7-~C16-アラルキルまたはC6-~C10-アリールを表し、R98aは、C1-~C4-アルキル、ハロゲン、シアノ、ニトロまたはC1-~C4-アルコキシカルボニルを表す。で示されるものが挙げられる:適当なブリッジは、例えば式:-CH2-CH2-CH2-、-CH2-CH2-CH2-CH2-、-CH2-CH2-O-CH2-CH2-、で示されるものである。非イオン性部分は、C1-~C4-アルキル、C1-~C4-アルコキシ、ハロゲン、シアノ、ニトロ、C1-~C4-アルコキシカルボニル、C1-~C4-アルキルチオ、C1-~C4-アルカノイルアミノ、ベンゾイルアミノ、モノ-またはジ-C1-~C4-アルキルアミノである。アルキル、アルコキシ、シクロアルキル、アリールおよびヘテロ環式部分は、必要に応じて、更なる部分、例えばアルキル、ハロゲン、ニトロ、シアノ、CO-NH2、アルコキシ、トリアルキルシリル、トリアルキルシロキシまたはフェニル等を有してよく、アルキルおよびアルコキシ部分は、直鎖または分枝状であってよく、アルキル部分は、部分ハロゲン化またはパーハロゲン化されてよく、アルキルおよびアルコキシ部分は、エトキシル化またはプロポキシル化またはシリル化されてよく、アリールまたはヘテロ環式部分上の隣接アルキルおよび/またはアルコキシ部分は結合して、3員または4員環ブリッジを形成してよく、ヘテロ環式部分は、ベンゾ-縮合および/または第四級化されていてよい。ハロゲンは、フッ素、塩素、臭素またはヨウ素、好ましくフッ素、塩素または臭素として理解される。置換アルキル部分の例は、トリフルオロメチル、クロロエチル、シアノメチル、シアノエチル、メトキシエチルである。分枝状アルキル部分の例は、磯プロピル、tert-ブチル、2-ブチル、ネオペンチルである。アルコキシ部分の例は、メトキシ、エトキシ、メトキシエトキシである。好ましい、必要に応じて置換されたC1-~C4-アルキル部分は、メチル、エチル、n-プロピル、イソプロピル、n-ブチル、2-ブチル、イソブチル、tert-ブチル、パーフルオロ化メチル、パーフルオロ化エチル、2,2-トリフルオロエチル、3,3,3-トリフルオロエチル、パーフルオロブチル、シアノエチル、メトキシエチル、クロロエチルである。好ましいアラルキルは、例えばベンジル、フェネチルまたはフェニルプロピルであってよい。C6-~C10-アリールの例は、フェニルおよびナフチルである。置換アリール部分の例は、トリル、クロロフェニル、ジクロロフェニル、メトキシフェニル、ニトリフェニル、シアノフェニル、ジメチルアミノフェニル、ジエチルアミノフェニルである。ヘタリール部分、特に5員または6員環ヘテロ環式部分の例は、インドリル、ピリジル、キノリル、ベンゾチアゾリルである。置換ヘテロ環式部分の例は、1,2-ジメチルインドイル-3-イル、1-メチルー2-フェニルインドイル-3-イルである。式:およびでそれぞれ示される環AおよびCの例は、2-または4-ピリジル、2-または4-キノリル、2-または4-ピリミジル、ピリミド-2-オン-4-イル、2-ピラジニル、1,3-チアゾール-2-イル、1,3-チアゾリン-2-イル、ベンゾチアゾール-2-イル、1,3-オキサゾール-2-イル、1,3-オキサゾリン-2-イル、ベンゾキサゾール-2-イル、イミダゾール-2-イル、イミダゾリン-2-イル、ベンズイミダゾール-2-イル、ピロリン-2-イル、ピロール-2-イル、3-H-インドール-2-イル、3-H-ベンズインドール-2-イル、1,3,4-チアジアゾール-2-イル、1,2,4-チアジアゾール-3-イル、ベンズ-1,4-チアジン-3-イル、キノキサリン-2-イルまたはキノキサリン-3-オン-2-イルであり、これらはそれぞれ、C1-~C6-アルキル、C1-~C6-アルコキシ、フッ素、塩素、臭素、ヨウ素、シアノ、ニトロ、C1-~C6-アルコキシカルボニル、C1-~C6-アルキルチオ、C1-~C6-アシルアミノ、C6-~C10-アリール、C6-~C10-アリールオキシ、C6-~C10-アリールカルボニルアミノ、モノ-またはジ-C1-~C6-アルキルアミノ、N-C1-~C6-アルキル-N-C6-~C10-アリールアミノ、ピロリジノ、モルホリノ、ピペリジノまたはピペラジノで置換されていてよい。3-H-インドール-2-イルは、特に3,3-ジアルキル誘導体、例えば式:で示される3,3-ジアルキル誘導体を意味すると理解される。式:およびでそれぞれ示される環AおよびCの例は、以下である:ピリリウム-2-または-4-イル、チオピリリウム-2-またはー4-イルであり、これらはそれぞれ、C1-~C6-アルキルまたはC6-~C10-アリールにより置換されていてよい。式:およびでそれぞれ示される環B、D、E、GおよびHの例は、ピリジン-2-または-4-イレン、キノリン-2-または-4-イレン、ピリミジン-2-または-4-イレン、ピリミド-2-オン-4-イレン、ピラジン-2-イレン、1,3-チアゾリン-2-イレン、ベンゾチアゾール-2-イレン、1,3-オキサゾール-2-イレン、1,3-オキサゾリン-2-イレン、ベンゾキサゾール-2-イレン、イミダゾール-2-イレン、イミダゾリン-2-イレン、ベンズイミダゾール-2-イレン、ピロリン-2-イレン、ピロール-2-イレン、3-H-インドール-2-イレン、3-H-ベンズインドール-2-イレン、ベンズ[c,d]-2-イレン、1,3,4-チアジアゾールー2-イレン、1,2,4-チアジアゾール-3-イレン、ベンズ-1,4-チアジン-3-イレン、キノキサリン-2-イレンまたはキノキサリン-3-オン-2-イレンであり、これらはそれぞれ、C1-~C6-アルキル、C1-~C6-アルコキシ、フッ素、塩素、臭素、ヨウ素、シアノ、ニトロ、C1-~C6-アルコキシカルボニル、C1-~C6-アルキルチオ、C1-~C6-アシルアミノ、C6-~C10-アリール、C6-~C10-アリールオキシ、C6-~C10-アリールカルボニルアミノ、モノ-またはジーC1-~C6-アルキルアミノ、N-C1-~C6-アルキルーN-C6-~C10-アリールアミノ、ピロリジノ、モルホリノ、ピペリジノまたはピペラジノで置換されてよい。3-H-インドール-2-イレンは、特に3,3-ジアルキル誘導体、例えば式:で示される3,3-ジアルキル誘導体を意味すると理解される。式:およびでそれぞれ示される環B、D、E、GおよびHの例は以下である:2H-ピラン-2-イレン、4H-ピラン-4-イレン、2H-チオピラン-2-イレン、4H-チオピラン-4-イレン。これらはそれぞれ、C1-~C6-アルキルまたはC6-~C10-アリールにより置換されていてよい。式I~Xで示される2以上、好ましくは2の染料が、ブリッジより接続することも可能である。好ましくは、2の同一の染料が互いに接続する。このようなブリッジは、例えば式:-CH2-[CH2]k-CH2-、または式中、kは、0~4の整数を表し、およびベンゼン環上の2のメチレン基は、互いに対してo-、m-またはp-位置に配置される。で示される1つを有してよい。極めて特に好ましいのは、式I:式中、X1は、O、SまたはCR6aR6bを表し、X2は、C-R5を表し、R5は、水素、シアノ、メチル、エチル、シクロヘキシル、フェニル、2-メトキシカルボニルフェニル、2-エトキシカルボニルフェニルまたは4-R7R8N-フェニルを表し、R6aおよびR6bは、メチルを表し、R1~R4、R7およびR8は、互いに独立して、水素、メチル、エチル、プロピル、ブチル、クロロエチル、シアノメチル、シアノエチル、メトキシエチル、シクロペンチル、シクロヘキシル、シクロヘキシルメチル、ベンジル、フェニル、トリル、アニシル、またはクロロフェニルを表し、またはNR1R2、NR3R4およびNR7R8は、互いに独立して、ピロリジノ、ピペラジノ、モルホリノまたはN-メチルピペラジノを表し、R9、R9a、R9b、R10、R10aおよびR10bは、水素を表し、またはいずれの場合にも、R9、R9a、R9bの1つおよび/またはR10、R10aおよびR10bの1つはメチルを表し、またはR1;R9、R2;R9a、R3;R10およびR4;R10aは、互いに独立して、3個までのメチル基を有し得る-CH2CH2-、-CH2CH2CH2-または-CH2CH2-O-ブリッジを形成する。で示されるカチオン染料である。特に好ましいのは、式I式中、X1は、O、SまたはCR6aR6bを表し、X2は、C-R5を表し、R5は、水素、シアノ、フェニル、2-メトキシカルボニルフェニル、2-エトキシカルボニルフェニルまたは4-R7R8N-フェニルを表し、R6aおよびR6bは、メチルを表し、R1~R4、R7およびR8は、互いに独立して、メチル、エチル、シアノエチル、ベンジルまたはフェニルを表し、およびR1、R3およびR7は、水素を更に表してよく、またはNR1R2、NR3R4およびNR7R8は、互いに独立して、ピロリジノ、ピペラジノまたはモルホリノを表し、R9、R9a、R9b、R10、R10aおよびR10bは、水素を表し、またはいずれの場合にも、R9、R9a、R9bの1つおよび/またはR10、R10aおよびR10bの1つはメチルを表す。で示されるカチオン染料である。また、極めて特に好ましいのは、式I:式中、X1は、O、SまたはN-R6を表し、X2は、Nを表し、R6は、水素、メチル、エチル、プロピル、ブチル、シクロヘキシル、ベンジル、フェニル、トリル、アニシルまたはクロロフェニルを表し、R1~R4は、互いに独立して、水素、メチル、エチル、プロピル、ブチル、クロロエチル、シアノメチル、シアノエチル、メトキシエチル、シクロペンチル、シクロヘキシル、シクロヘキシルメチル、ベンジル、フェニル、トリル、アニシルまたはクロロフェニルを表し、またはNR1R2およびNR3R4は、互いに独立して、ピロリジノ、ピペリジノ、モルホリノまたはN-メチルピペラジノを表し、R9、R9a、R9b、R10、R10aおよびR10bは、水素を表し、またはいずれの場合にも、R9、R9a、R9bの1つおよび/またはR10、R10aおよびR10bの1つはメチルを表し、またはR1;R9、R2;R9a、R3;R10およびR4;R10aは、互いに独立して、3個までのメチル基を有し得る-CH2CH2-、-CH2CH2CH2-または-CH2CH2-O-ブリッジを形成する。で示されるカチオン染料である。特に好ましいのは、式I式中、X1は、O、SまたはN-R6を表し、X2は、Nを表し、R6は、フェニルを表し、R1~R4は、互いに独立して、水素、メチル、エチル、シアノエチルまたはフェニルをを表し、R9、R9a、R9b、R10、R10aおよびR10bは、水素を表し、またはいずれの場合にも、R9、R9a、R9bの1つおよび/またはR10、R10aおよびR10bの1つはメチルを表す。で示されるカチオン染料である。また、特に好ましいのは、式I式中、X1は、Oを表し、X2は、Nを表し、NR1R2は、ジメチルアミノまたはジエチルアミノを表し、NR3R4は、ジメチルアミノ、ジエチルアミノ、N-メチル-N-2-シアノエチルアミノ、ビス2-シアノエチルアミノまたはアニリノを表し、R9は、水素またはメチルを表し、およびR9a、R9b、R10、R10aおよびR10bは、水素を表す。で示されるカチオン染料である。好ましいのは、X2はがNを表す式Iで示される染料の混合物である。特に好ましいのは、式I式中、X1は、SまたはN-R6を表し、X2は、Nを表し、R6は、フェニルまたはトリルを表し、R1~R4は、互いに独立して、水素、メチル、エチル、シアノエチルまたはフェニルをを表し、またはNR1R2およびNR3R4は、互いに独立して、ピロリジノ、ピペリジノまたはモルホリノまたはN-メチルピペラジノを表し、およびいずれの場合にも、基R9、R9a、R9bおよびR10、R10a、R10bの部分の1つは、メチルを表し、および他の2つは水素を表す。で示される染料の混合物である。また、特に好ましいのは、式I式中、X1は、SまたはN-R6を表し、X2は、Nを表し、R6は、フェニルまたはトリルを表し、R1およびR3は、互いに独立して、水素、メチル、エチル、シアノエチルまたはフェニルを表し、R2およびR4は、互いに独立して、水素、メチルまたはエチルを表し、R9およびR10は、水素またはメチルを表し、互いに同じであり、およびR9a、R9b、R10aおよびR10bは、水素を表す。で示される染料の混合物である。このような混合物の例は、以下である:また、極めて特に好ましいのは、式II:式中、R15は、水素、塩素、メチル、メトキシ、NR18R19またはNR18R19N20An-を表し、R11~R14、R18、R19およびR20は、互いに独立して、水素、メチル、エチル、プロピル、ブチル、クロロエチル、シアノメチル、シアノエチル、メトキシエチル、シクロペンチル、シクロヘキシル、シクロヘキシルメチル、ベンジル、フェニル、トリル、アニシルまたはクロロフェニルを表し、またはNR11R12、NR13R14およびNR18R19は、互いに独立して、ピロリジノ、ピペリジノ、モルホリノまたはN-メチルピペラジノを表し、またはR12;R17b、R13;R17cおよびR18;R17aは、互いに独立して、3個までのメチル基を有し得る-CH2CH2-、-CH2CH2CH2-または-CH2CH2-O-ブリッジを形成し、An-は、アニオンを表し、R16は、水素、塩素、メトキシカルボニルまたはエトキシカルボニルを表し、R16aは、水素または塩素を表し、およびR17a、R17bおよびR17cは、互いに独立して、水素またはメチルを表す。で示されるカチオン染料である。特に好ましいのは、式II式中、R15は、水素またはNR18R19を表し、NR11R12、NR13R14およびNR18R19は、互いに独立して、アミノ、メチルアミノ、エチルアミノ、シアノエチルアミノ、ジメチルアミノ、ジエチルアミノ、ビス2-シアノエチルアミノまたはアニリノを表し、R16およびR16aは、水素を表し、またはR16は、R15が水素を表す場合には、塩素を更に表し得、R17a、R17bおよびR17cは、水素を表すか、またはR17a、R17bおよびR17cは、互いに独立して、隣接した基NR11R12、NR13R14またはNR18R19がメチルアミノ、エチルアミノまたはシアノエチルアミノを表す場合メチルを更に表し得る。で示されるカチオン染料である。また、極めて特に好ましいのは、式III:式中、Aは、X21およびX23およびこれらに結合する原子と共に、2-または4-キノリル、1,3-チアゾール-2-イル、1,3-チアゾリン-2-イル、ベンゾチアゾール-2-イル、1,3-オキサゾリン-2-イル、ベンゾキサゾール-2-イル、イミダゾール-2-イル、イミダゾリン-2-イル、ベンズイミダゾール-2-イル、ピロリン-2-イル、3H-インドール-2-イルまたはキノキサリン-2-イルを表し、これらはそれぞれ、メチル、エチル、ベンジル、メトキシ、塩素、シアノ、ニトロまたはメトキシカルボニルフェニルにより置換されてよいが、イミダゾール-2-イル、イミダゾリン-2-イルおよびベンズイミダゾール-2-イルの場合には、窒素原子はいずれもR21により置換され、またはAは、X21-R21およびX23およびこれらに結合する原子と共に、群フェニル、トリルまたはアニシルからの2つの部分により置換されたピリリウム-2-または-4-イル、チオピリリウム-2-または-4-イルを表す。Bは、X22およびX24およびこれらに結合する原子と共に、ピリジン-2-また-4-イレン、キノリン-2-または-4-イレン、1,3-チアゾール-2-イレン、1,3-チアゾリン-2-イレン、ベンゾチアゾール-2-イレン、1,3-オキサゾリン-2-イレン、ベンゾキサゾール-2-イレン、イミダゾール-2-イレン、イミダゾリン-2-イレン、ベンズイミダゾール-2-イレン、ピロリン-2-イレン、3-H-インドール-2-イレン、1,3,4-チアジアゾール-2-イレン、1,2,4-チアジアゾール-3-イレンまたはキノキサリン-2-イレンを表し、これらはそれぞれ、メチル、エチル、ベンジル、メトキシ、塩素、シアノ、ニトロ、メトキシカルボニル、ジメチルアミノ、ジエチルアミノ、ジプロピルアミノ、ジブチルアミノ、ピロリジノ、モルホリノまたはピペリジノにより置換されてよいが、イミダゾール-2-イレン、イミダゾリン-2-イレンおよびベンズイミダゾール-2-イレンの場合、窒素原子はいずれもR22により置換され、Y21は、NまたはC-R27を表し、wは、0または1を表し、R21およびR22は、互いに独立して、メチル、エチル、プロピル、ブチル、ベンジルまたはフェネチルを表し、R27およびR28は、互いに独立して、水素またはシアノを表し、およびR29は、水素を表すで示されるカチオン染料である。特に好ましいのは、式III式中、Aは、X21およびX23およびこれらに結合する原子と共に、2-または4-キノリル、1,3-チアゾール-2-イル、1,3-チアゾリン-2-イル、ベンゾチアゾール-2-イル、イミダゾール-2-イル、イミダゾリン-2-イル、ベンズイミダゾール-2-イル、ピロリン-2-イルまたは3H-インドール-2-イルを表し、これらはそれぞれ、メチル、メトキシ、塩素、ニトロまたはメトキシカルボニルにより置換されてよいが、イミダゾール-2-イル、イミダゾリン-2-イルおよびベンズイミダゾール-2-イルの場合には、窒素原子はいずれもR21により置換され、Bは、X22およびX24およびこれらに結合する原子と共に、キノリン-2-または-4-イレン、1,3-チアゾール-2-イレン、1,3-チアゾリン-2-イレン、ベンゾチアゾール-2-イレン、イミダゾール-2-イレン、イミダゾリン-2-イレン、ベンズイミダゾール-2-イレン、ピロリン-2-イレンまたは3-H-インドール-2-イレンを表し、これらはそれぞれ、メチル、メトキシ、塩素、ニトロまたはメトキシカルボニルにより置換されてよいが、イミダゾール-2-イレン、イミダゾリン-2-イレンおよびベンズイミダゾール-2-イレンの場合には、窒素原子はいずれもR22により置換され、Y21は、C-R27を表し、wは、0または1、好ましくは1を表し、R21およびR22は、互いに独立して、メチル、エチルまたはベンジルを表し、R27は、水素またはシアノを表し、およびR28およびR29は、水素を表す。で示されるカチオン染料である。また、特に好ましいのは、式III式中、Aは、X21およびX23およびこれらに結合する原子と共に、2-または4-キノリル、1,3-チアゾール-2-イル、1,3-チアゾリン-2-イル、ベンゾチアゾール-2-イル、イミダゾール-2-イル、イミダゾリン-2-イル、ベンズイミダゾール-2-イル、ピロリン-2-イルまたは3H-インドール-2-イルを表し、これらはそれぞれ、メチル、メトキシ、塩素、ニトロまたはメトキシカルボニルにより置換されてよいが、イミダゾール-2-イル、イミダゾリン-2-イルおよびベンズイミダゾール-2-イルの場合には、窒素原子はいずれもR21により置換され、Bは、X22およびX24およびこれらに結合する原子と共に、1,3-チアゾール-2-イレン、ベンゾチアゾール-2-イレン、イミダゾール-2-イレン、ベンズイミダゾール-2-イレンを表し、これらはそれぞれ、メチル、エチル、メトキシ、塩素、シアノ、フェニル、メトキシカルボニルで置換されてよく、1,3,4-チアゾール-2-イレンを表し、これは、メチル、メトキシ、メチルチオ、臭素、ジメチルアミノ、ジエチルアミノ、ジプロピルアミノ、N-メチル-N-2-シアノエチルアミノ、N-メチルアミノ、ピロリジノ、モルホリノまたはピペリジノを表し、または1,2,4-チアジアゾール-3-イレンを表し、これは、メチル、エチル、メチルチオまたはフェニルにより置換されてよいが、イミダゾール-2-イレンおよびイミダゾリン-2-イレンの場合には、窒素原子はいずれもR22により置換され、Y21は、Nを表し、wは1を表し、R21およびR22は、互いに独立して、メチル、エチルまたはベンジルを表し、およびR28およびR29は、水素を表す。で示されるカチオン染料である。また、極めて特に好ましいのは、式IV:式中、Cは、X31およびX32およびこれらに結合する原子と共に、2-または4-ピリジル、2-または4-キノリル、1,3-チアゾール-2-イル、1,3-チアゾリン-2-イル、ベンゾチアゾール-2-イル、1,3-オキサゾリン-2-イル、ベンゾキサゾール-2-イル、イミダゾール-2-イル、イミダゾリン-2-イル、ベンズイミダゾール-2-イル、ピロリン-2-イル、3H-インドール-2-イルまたはキノキサリン-2-イルを表し、これらはそれぞれ、メチル、エチル、ベンジル、メトキシ、塩素、シアノ、ニトロまたはメトキシカルボニルフェニルにより置換されてよいが、イミダゾール-2-イル、イミダゾリン-2-イルおよびベンズイミダゾール-2-イルの場合には、窒素原子はいずれもR31により置換され、またはCは、X31-R31およびX32およびこれらに結合する原子と共に、群フェニル、トリルまたはアニシルからの2つの部分により置換されたピリリウム-2-または-4-イル、チオピリリウム-2-または-4-イルを表す。R31は、メチル、エチル、プロピル、ブチル、ベンジルまたはフェネチルを表し、R32およびR33は、互いに独立して、メチル、エチル、プロピル、ブチル、クロロエチル、シアノメチル、シアノエチル、メトキシエチル、シクロペンチル、シクロヘキシル、シクロヘキシルメチル、ベンジル、フェニル、トリル、アニシル、4-エトキシフェニルまたはクロロフェニルを表し、およびR32は、水素を更に表し得、またはNR32R33は、ピロリジノ、ピペリジノ、モルホリノまたはN-メチルピペラジノを表し、R34は、水素、塩素、メチルまたはメトキシを表し、またはR34は、R32と組み合わさって3個までの水素原子がメチル基により置換されてよい-CH2CH2-、-CH2CH2CH2-または-CH2CH2-O-ブリッジを形成し、R35は、水素、塩素、メチル、メトキシ、アセトアミノ、プロピオニルアミノまたはメタンスルホニルアミノを表し、R36は、水素またはシアノを表し、xは1を表し、およびxは、Cが1,3-チアゾール-2-イル、1,3-チアゾリン-2-イル、ベンゾチアゾール-2-イル、1,3-オキサゾリン-2-イル、ベンゾキサゾール-2-イル、イミダゾール-2-イル、イミダゾリン-2-イルまたはベンズイミダゾール-2-イルを表す場合には0を更に表し得る。で示されるカチオン染料である。特に好ましいのは、式IV式中、Cは、X31およびX32およびこれらに結合する原子と共に、2-または4-キノリル、1,3-チアゾール-2-イル、1,3-チアゾリン-2-イル、ベンゾチアゾール-2-イル、イミダゾール-2-イル、イミダゾリン-2-イル、ベンズイミダゾール-2-イル、ピロリン-2-イルまたは3H-インドール-2-イルを表し、これらはそれぞれ、メチル、メトキシ、塩素、ニトロまたはメトキシカルボニルにより置換されてよいが、イミダゾール-2-イル、イミダゾリン-2-イルおよびベンズイミダゾール-2-イルの場合には、窒素原子はいずれもR21により置換され、またはCは、X31-R31およびX32およびこれらと結合する原子と共に、2つのフェニル部分により置換されたピリリウム-2-イル、チオピリリウムを表し、R31は、メチル、エチルまたはベンジルを表し、R32およびR33は、互いに独立して、メチル、エチル、クロロエチル、シアノメチル、シアノエチル、ベンジル、フェニル、アニシルまたは4-エトキシフェニルを表し、またはNR32R33は、ピロリジノ、ピペリジノまたはモルホリノを表し、R34は、水素を表し、R35は、水素またはメチルを表し、R36は、水素またはシアノを表し、およびxは1を表す。で示されるカチオン染料である。また、極めて特に好ましいのは、式V:式中、Y42は、式Va:またはVb:の基を表わし、R41、R41aおよびR41bは、互いに独立して、メチル、エチル、プロピル、ブチル、ベンジルまたはフェネチルを表し、R41およびR41aは、水素を更に表し、R42およびR42aは、互いに独立して、水素、メチル、エチル、シクロヘキシル、フェニル、トリル、アニシルまたはクロロフェニルを表し、R43およびR43aは、互いに独立して、水素、メチル、メトキシまたは塩素を表し、または2つの隣接したR43またはR43aは、-CH=CH-CH=CH-を表し、nおよびoは、互いに独立して、0~2の整数を表し、Y41は、Y42が式Vaで示される部分を表す場合には、CR44または=CR45a-CR46=CR45bを表すか、またはY41は、Y42が式Vbで示される部分を表す場合には、CR44を表し、Y43は、CHを表し、またはY41およびY43はいずれもNを表し、R44、R45a、R45bおよびR46は、水素を表し、およびDは、X41およびX42およびこれらに結合する原子と共に、ピリジン-2-また-4-イレン、キノリン-2-または-4-イレン、1,3-チアゾール-2-イレン、1,3-チアゾリン-2-イレン、ベンゾチアゾール-2-イレン、1,3,4-チアジゾール-2-イレン、1,3-オキサゾリン-2-イレン、ベンゾキサゾール-2-イレン、イミダゾール-2-イレン、イミダゾリン-2-イレン、ベンズイミダゾール-2-イレン、ピロリン-2-イレン、1,3,4-トリアゾール-2-イレン、3-H-インドール-2-イレンまたはキノキサリン-2-イレンを表し、これらはそれぞれ、メチル、エチル、ベンジル、メトキシ、塩素、シアノ、ニトロまたはメトキシカルボニルにより置換されてよいが、イミダゾール-2-イレン、イミダゾリン-2-イレンおよびベンズイミダゾール-2-イレンの場合はいずれも、窒素原子はR41bにより置換され、および1,3,4-チアジゾール-2-イレンの場合には、更なる置換基は、ジメチルアミノ、ジエチルアミノ、ジプロピルアミノ、ジブチルアミノ、N-メチル,N-シアノエチルアミノ、ビスシアノエチルアミノ、N-メチル-N-フェニルアミノ、ピロリジノ、ピペリジノまたはモルホリノであり、またはDは、X41-R41bおよびX42およびこれらに結合する原子と共に、群フェニル、トリルまたはアニシルからの2つの部分により置換された2H-ピラン-2-イレン、4H-ピラン-4-イレン、2H-チオピラン-2-イレン、4H-チオピラン-4-イレンを表す。で示されるカチオン染料である。特に好ましいのは、式V式中、Y42は、式Va:またはVb:の部分を表わし、R41、R41aおよびR41bは、互いに独立して、メチル、エチルまたはベンジルを表し、R42およびR42aは、互いに独立して、水素、メチルまたはフェニルを表し、R43およびR43aは、水素を表し、nおよびoは、互いに独立して1を表し、Y41は、Y42が式Vaで示される部分を表す場合には、CR44または=CR45a-CR46=CR45bを表すか、またはY41は、Y42が式Vbで示される部分を表す場合には、CR44を表し、Y43は、CHを表し、R44、R45a、R45bおよびR46は、水素を表し、およびDは、X41およびX42およびこれらに結合する原子と共に、キノリン-2-または-4-イレン、1,3-チアゾール-2-イレン、ベンゾチアゾール-2-イレン、イミダゾール-2-イレン、イミダゾリン-2-イレン、ベンズイミダゾール-2-イレン、ピロリン-2-イレンまたは3-H-インドール-2-イレンを表し、これらはそれぞれ、メチル、メトキシ、塩素、シアノ、ニトロまたはメトキシカルボニルにより置換されてよいが、イミダゾール-2-イレン、イミダゾリン-2-イレンおよびベンズイミダゾール-2-イレンの場合はいずれも、窒素原子はR41bにより置換され、またはDは、X41-R41bおよびX42およびこれらに結合する原子と共に、2つの部分により置換された2H-ピラン-2-イレン、4H-ピラン-4-イレン、2H-チオピラン-2-イレン、4H-チオピラン-4-イレンを表す。で示されるカチオン染料である。また、特に好ましいのは、式V式中、対R41およびR41a、R42およびR42a、R43およびR43aならびにnおよびoはいずれの場合にも同じ意味を有する。で示されるカチオン染料である。また、極めて特に好ましいのは、式VI:式中、Y52は、式VIa:VIb:またはVIc:の部分を表わし、R51、R51a、R51bおよびR51cは、互いに独立して、メチル、エチル、プロピル、ブチル、ベンジルまたはフェネチルを表し、R52およびR52aは、互いに独立して、シクロヘキシル、フェニル、トリル、アニシルまたはクロロフェニルを表し、R53およびR53aは、互いに独立して、メチル、シアノ、メトキシカルボニルまたはエトキシカルボニルを表し、R53dは、メチル、エチル、シクロヘキシル、フェニル、トリル、アニシルまたはクロロフェニルを表し、R53bは、水素、メチル、メトキシまたは塩素を表すか、または隣接するR53bは、-CH=CH-CH=CH-を表し、mは、0~2の整数を表し、Y51は、Y52が式VIaまたはVIcで示される部分を表す場合には、CR54または=CR55a-CR56=CR55bを表すか、またはY51は、Y52が式VIbで示される部分を表す場合には、CR54を表し、Y53は、CHを表し、またはY51およびY53はいずれもNを表し、R54、R55a、R55bおよびR56は、水素を表し、Eは、X51およびX52およびこれらに結合する原子と共に、ピリジン-2-また-4-イレン、キノリン-2-または-4-イレン、1,3-チアゾール-2-イレン、1,3-チアゾリン-2-イレン、ベンゾチアゾール-2-イレン、1,3,4-チアジゾール-2-イレン、1,3-オキサゾリン-2-イレン、ベンゾキサゾール-2-イレン、イミダゾール-2-イレン、イミダゾリン-2-イレン、ベンズイミダゾール-2-イレン、ピロリン-2-イレン、1,3,4-トリアゾール-2-イレン、3-H-インドール-2-イレンまたはキノキサリン-2-イレンを表し、これらはそれぞれ、メチル、エチル、ベンジル、メトキシ、塩素、シアノ、ニトロまたはメトキシカルボニルにより置換されてよいが、イミダゾール-2-イレン、イミダゾリン-2-イレンおよびベンズイミダゾール-2-イレンの場合には、窒素原子はいずれもR51cにより置換され、および1,3,4-チアジゾール-2-イレンの場合には、可能性のある更なる置換基は、ジメチルアミノ、ジエチルアミノ、ジプロピルアミノ、ジブチルアミノ、N-メチル、N-シアノエチルアミノ、ビスシアノエチルアミノ、N-メチル-N-フェニルアミノ、ピロリジノ、ピペリジノまたはモルホリノであり、またはEは、X51-R51cおよびX52およびこれらに結合する原子と共に、群フェニル、トリルまたはアニシルからの2つの部分により置換された2H-ピラン-2-イレン、4H-ピラン-4-イレン、2H-チオピラン-2-イレン、4H-チオピラン-4-イレンを表す。で示されるカチオン染料である。特に好ましいのは、式VI式中、対R51およびR51a、R52およびR52aならびにR53およびR53aは、いずれの場合にも同じ意味を有する。で示されるカチオン染料である。特に好ましいのは、式VI式中、Y52は、式VIa:VIb:またはVIc:の部分を表わし、R51、R51a、R51bおよびR51cは、互いに独立して、メチル、エチルまたはベンジルを表し、R52およびR52aは、互いに独立して、フェニル、トリル、アニシルまたはクロロフェニルを表し、R53およびR53aは、互いに独立して、メチルまたはメトキシカルボニルを表し、R53dは、メチルまたはフェニルを表し、R53bは、水素を表し、mは1を表し、Y51は、Y52が式VIaまたはVIcで示される部分を表す場合には、CR54または=CR55a-CR56=CR55bを表すか、またはY51は、Y52が式VIbで示される部分を表す場合には、CR54を表し、Y53は、CHを表し、R54、R55a、R55bおよびR56は、水素を表し、Eは、X51およびX52およびこれらに結合する原子と共に、キノリン-2-または-4-イレン、1,3-チアゾール-2-イレン、ベンゾチアゾール-2-イレン、イミダゾール-2-イレン、イミダゾリン-2-イレン、ベンズイミダゾール-2-イレン、ピロリン-2-イレンまたは3-H-インドール-2-イレンを表し、これらはそれぞれ、メチル、メトキシ、塩素、シアノ、ニトロまたはメトキシカルボニルにより置換されてよいが、イミダゾール-2-イレン、イミダゾリン-2-イレンおよびベンズイミダゾール-2-イレンの場合には、窒素原子はいずれもR41bにより置換され、またはEは、X51-R51cおよびX52およびこれらに結合する原子と共に、2つの部分により置換された2H-ピラン-2-イレン、4H-ピラン-4-イレン、2H-チオピラン-2-イレン、4H-チオピラン-4-イレンを表す。で示されるカチオン染料である。また、極めて特に好ましいのは、式VII:式中、Y62は、式VIIa:VIIb:またはVIIcで示される部分を表し、X61およびX61aは、互いに独立してOまたはSを表し、X62およびX62aは、互いに独立してCR66またはNを表し、R63およびR63aは、互いに独立して、水素、メチル、2-プロピル、tert-ブチル、塩素、フェニル、トリル、アニシル、クロロフェニルまたはNR64R65を表し、R61、R61a、R62、R62a、R64およびR65は、互いに独立して、メチル、エチル、プロピル、ブチル、クロロエチル、シアノメチル、シアノエチル、メトキシエチル、シクロペンチル、シクロヘキシル、シクロヘキシルメチル、ベンジル、フェニル、トリル、アニシルまたはクロロフェニルを表すか、またはNR61R62およびNR64R65は、互いに独立して、ピロリジノ、ピペリジノ、モルホリノまたはN-メチルピペラジノを表し、Y61は、=CR67-またはNを表し、R67は、水素または式VIIaで示される部分を表し、Gは、X63およびX64およびこれらに結合する原子と共に、ピリジン-2-また-4-イレン、キノリン-2-または-4-イレン、1,3-チアゾール-2-イレン、1,3-チアゾリン-2-イレン、ベンゾチアゾール-2-イレン、1,3-オキサゾリン-2-イレン、ベンゾキサゾール-2-イレン、イミダゾール-2-イレン、イミダゾリン-2-イレン、ベンズイミダゾール-2-イレン、ピロリン-2-イレン、3-H-インドール-2-イレンまたはキノキサリン-2-イレンを表し、これらはそれぞれ、メチル、エチル、ベンジル、メトキシ、塩素、シアノ、ニトロまたはメトキシカルボニルにより置換されてよいが、イミダゾール-2-イレン、イミダゾリン-2-イレンおよびベンズイミダゾール-2-イレンの場合はいずれも、窒素原子はR68により置換され、R68は、メチル、エチル、プロピル、ブチル、ベンジルまたはフェネチルを表し、X65は、NまたはC-R67を表し、R66およびR67は、互いに独立して、水素またはシアノを表し、R72およびR73は、互いに独立して、メチル、エチル、プロピル、ブチル、クロロエチル、シアノメチル、シアノエチル、メトキシエチル、シクロペンチル、シクロヘキシル、シクロヘキシルメチル、ベンジル、フェニル、トリル、アニシルまたはクロロフェニルを表し、およびR72は、水素を更に表してよく、またはNR72R73は、ピロリジノ、ピペリジノ、モルホリノまたはN-メチルピペラジノを表し、R74aは、水素を表し、R74は、水素、メチル、メトキシまたは塩素を表し、またはR74;R73は、3個までの水素原子がメチル基により置換されてよい-CH2CH2-、-CH2CH2CH2-または-CH2CH2-Oブリッジを形成し、R75は、水素、塩素、メチル、メトキシ、アセトアミノ、プロピオニルアミノまたはメタンスルホニルアミノを表す。で示されるカチオン染料である。特に好ましいのは、式VII式中、Y62は、式VIIa:VIIb:またはVIIc:で表される部分を表し、X61およびX61aは、互いに独立してSを表し、X62およびX62aは、互いに独立してCR66またはNを表し、R63およびR63aは、互いに独立して、水素、メチル、フェニルまたはNR64R65を表し、R61、R61a、R62、R62a、R64およびR65は、互いに独立して、メチル、エチル、プロピル、ブチル、シアノメチル、ベンジルまたはフェニルを表すか、またはNR61R62およびNR64R65は、互いに独立して、ピロリジノ、ピペリジノまたはモルホリノを表し、Y61は、=CR67-を表し、R67は、水素または式VIIaで示される部分を表し、Gは、X63およびX64およびこれらに結合する原子と共に、キノリン-2-または-4-イレン、1,3-チアゾール-2-イレン、ベンゾチアゾール-2-イレン、イミダゾール-2-イレン、イミダゾリン-2-イレン、ベンズイミダゾール-2-イレン、ピロリン-2-イレンまたは3-H-インドール-2-イレンを表し、これらはそれぞれ、メチル、メトキシ、塩素、シアノ、ニトロまたはメトキシカルボニルにより置換されてよいが、イミダゾール-2-イレン、イミダゾリン-2-イレンおよびベンズイミダゾール-2-イレンの場合には、窒素原子はいずれもR41bにより置換され、またはR68は、メチル、エチルまたはベンジルを表し、X65は、C-R67を表し、R66およびR67は、水素を表す。R72およびR73は、互いに独立して、メチル、エチル、クロロエチル、シアノメチル、シアノエチル、ベンジルまたはフェニルを表し、またはNR72R73は、ピロリジノ、ピペリジノまたはモルホリノを表し、R74およびR74aは、水素を表し、R75は、水素またはメチルを表すで示されるカチオン染料である。また、特に好ましいのは、X61およびX61a、X62およびX62a、R61およびR61a、R62およびR62a、R63およびR63aはいずれの場合にも対となる式VIIで示されるカチオン染料である。また、極めて特に好ましいのは、式VIII:式中、R81およびR82は、互いに独立して、メチル、エチル、プロピル、ブチル、クロロエチル、シアノメチル、シアノエチル、メトキシエチル、シクロペンチル、シクロヘキシル、シクロヘキシルメチル、ベンジル、フェニル、トリル、アニシルまたはクロロフェニルを表し、R83およびR84は、互いに独立して、水素、メチル、メトキシ、塩素、シアノ、ニトロ、メトキシカルボニルまたはエトキシカルボニルを表すか、または2つの隣接したR83またはR84は、-CH=CH-CH=CH-を表し、またはR83;R81および/またはR84;R82は、3個までの水素原子がメチル基により置換されてよい-CH2CH2-、-CH2CH2CH2-または-CH2CH2-O-ブリッジを形成し、qおよびrは、互いに独立して、0~2の整数を表す。で示されるカチオン染料である。特に好ましいのは、式VIII式中、R81およびR82は、互いに独立して、メチルまたはエチルを表し、R83およびR84は、互いに独立して、水素、メチル、メトキシ、塩素、シアノ、ニトロ、メトキシカルボニルまたはエトキシカルボニルを表すか、または2つの隣接したR83またはR84は、-CH=CH-CH=CH-を表し、またはR83;R81および/またはR84;R82は、-CH2CH2-または-CH2CH2CH2-ブリッジを形成し、およびqおよびrは、1を表す。で示されるカチオン染料である。また、特に好ましいのは、式VIII式中、対R81およびR82、R83およびR84ならびにqおよびrは同じである。で示されるカチオン染料である。また、極めて特に好ましいのは、式IX:式中、Y91は、式IXa:またはIXb:で示される部分を表わし、R91は、メチル、エチル、プロピル、ブチル、シアノエチル、ベンジルまたはフェネチルを表し、R92およびR93は、互いに独立して、メチル、エチル、プロピル、ブチル、クロロエチル、シアノメチル、シアノエチル、メトキシエチル、シクロペンチル、シクロヘキシル、シクロヘキシルメチル、ベンジル、フェニル、トリル、アニシル、4-エトキシフェニルまたはクロロフェニルを表し、またはNR92R93は、ピロリジノ、ピペリジノ、モルホリノまたはN-メチルピペラジノを表し、R94aは、水素を表し、R94は、水素、メチル、メトキシまたは塩素を表し、またはR94;R93は、3個までの水素原子がメチル基により置換されてよい-CH2CH2-または-CH2CH2CH2-ブリッジを形成し、R95は、水素、塩素、メチル、メトキシ、アセトアミノ、プロピオニルアミノまたはメタンスルホニルアミノを表し、R96は、水素または臭素を表し、R97は、メチル、エチル、プロピル、ブチル、ベンジルまたはフェネチルを表し、R98は、水素、メチル、エチル、シクロヘキシル、フェニル、トリル、アニシルまたはクロロフェニルを表し、R99は、水素、メチル、メトキシまたは塩素を表すか、または2つの隣接するR99は、-CH=CH-CH=CH-を表し、lは、0~2の整数を表し、およびjは、0または1を表す。で示されるカチオン染料である。特に好ましいのは、式IX:式中、R91は、メチルまたはエチルを表し、R92およびR93は、互いに独立して、メチル、エチル、クロロエチル、シアノエチル、ベンジル、フェニル、トリル、アニシルまたは4-エトキシフェニルを表し、またはNR92R93は、ピロリジノ、ピペリジノまたはモルホリノを表し、R94およびR94aは、水素を表し、またはR94;R93は、3個までの水素原子がメチル基により置換されてよい-CH2CH2-または-CH2CH2CH2-ブリッジを形成し、R95は、水素またはメチルを表し、R96は、水素または臭素を表し、R97は、メチル、エチルまたはベンジルを表し、R98は、水素、メチルまたはフェニルを表し、R99は、水素を表し、lは1を表し、およびjは、0または1を表す。で示されるカチオン染料である。また、極めて特に好ましいのは、式X:式中、Y101は、式Xa:Xb:またはXc:で表される部分を表し、X101は、OまたはSを表し、X102は、CR107またはNを表し、R103は、水素、メチル、2-プロピル、tert-ブチル、塩素、フェニル、トリル、アニシル、クロロフェニルまたはNR101aR102aを表し、R101、R102、R101a、R102aR105およびR106は、互いに独立して、メチル、エチル、プロピル、ブチル、クロロエチル、シアノメチル、シアノエチル、メトキシエチル、シクロペンチル、シクロヘキシル、シクロヘキシルメチル、ベンジル、フェニル、トリル、アニシルまたはクロロフェニルを表すか、またはNR101R102および/またはNR101aR102aおよび/またはNR105R106は、ピロリジノ、モルホリノ、ピペラジノまたはピペリジノを表し、R107は、水素またはシアノを表し、Hは、X103およびX104およびこれらに結合する原子と共に、ピリジン-2-また-4-イレン、キノリン-2-または-4-イレン、1,3-チアゾール-2-イレン、1,3-チアゾリン-2-イレン、ベンゾチアゾール-2-イレン、1,3-オキサゾリン-2-イレン、ベンゾキサゾール-2-イレン、イミダゾール-2-イレン、イミダゾリン-2-イレン、ベンズイミダゾール-2-イレン、ピロリン-2-イレン、3-H-インドール-2-イレンまたはキノキサリン-2-イレンを表し、これらはそれぞれ、メチル、エチル、ベンジル、メトキシ、塩素、シアノ、ニトロまたはメトキシカルボニルにより置換されてよいが、イミダゾール-2-イレン、イミダゾリン-2-イレンおよびベンズイミダゾール-2-イレンの場合には、窒素原子はいずれもR104により置換され、R104およびR114は、互いに独立して、メチル、エチル、プロピル、ブチル、ベンジルまたはフェネチルを表し、Y102は、CHを表し、Y105は、NまたはCHを表し、Y103は、CNを表し、Y104は、式:またはで示されるカチオン部分を表し、CY103Y104は共に、式:式中、アスタリスクは、二重結合を生じさせる環原子を示すで示される部分を表し、R112は、水素、メチル、エチル、シアノエチル、ベンジルまたはフェニルを表し、R113は、メチル、シアノ、メトキシカルボニルまたはエトキシカルボニルを表し、J、KおよびLは、式:またはで示される部分を表し、およびMは、式:またはで表される部分を表す。で示されるカチオン染料である。特に好ましいのは、式X式中、Y101は、式Xa:Xb:またはXc:で表される部分を表し、X101はSを表し、X102は、CR107またはNを表し、R103は、水素、メチル、フェニルまたはNR101aR102aを表し、R101、R102、R101a、R102aR105およびR106は、互いに独立して、メチル、エチル、シアノメチル、ベンジルまたはフェニルを表すか、またはNR101R102および/またはNR101aR102aおよび/またはNR105R106は、ピロリジノ、モルホリノまたはピペラジノを表し、R107は、水素またはシアノを表し、Hは、X103およびX104およびこれらに結合する原子と共に、キノリン-2-または-4-イレン、1,3-チアゾール-2-イレン、ベンゾチアゾール-2-イレン、イミダゾール-2-イレン、イミダゾリン-2-イレン、ベンズイミダゾール-2-イレン、ピロリン-2-イレンまたは3-H-インドール-2-イレンを表し、これらはそれぞれ、メチル、メトキシ、塩素、シアノ、ニトロまたはメトキシカルボニルにより置換されてよいが、イミダゾール-2-イレン、イミダゾリン-2-イレンおよびベンズイミダゾール-2-イレンの場合には、窒素原子はいずれもR104により置換され、R104およびR114は、互いに独立して、メチル、エチルまたはベンジルを表し、Y102は、CHを表し、Y105は、CHを表し、Y103は、CNを表し、Y104は、式:またはで示されるカチオン部分を表し、CY103Y104は共に、式:式中、アスタリスクは、二重結合を生じさせる環原子を示す。で示される部分を表し、R112は、メチル、エチル、シアノエチルまたはベンジルを表し、R113は、メチル、シアノまたはメトキシカルボニルを表し、J、KおよびLは、式:またはで示される部分を表し、およびMは、式:またはで表される部分を表す。で示されるカチオン染料である。本発明は、式FAn-式中、Fは、上記の一般的または好ましい意味を有し、特に一般的乃至特に好ましい意味は、式I~Xを示し、An-は、式LI:で示される4-sec-アルキルベンゼンスルホネートを表し、aおよびbは、互いに独立して、0~20の整数を表し、但し、abは≧3である。abは、好ましくは≧5、より好ましくは≧7、さらにより好ましくは≧9である。で示される染料を更に提供する。式LIはまた、abが同じであるaおよびbの異なった値でのアニオンの混合物を含む。しかしながら、式LIもまたaおよびbの異なった値でのアニオンの混合物を含む。式LIで示されるアニオンの例は、以下:および全ての5つの考慮される異性体の混合物である:本発明は、式FAn-式中、Fは、上記の一般的または好ましい意味を有し、特に一般的乃至特に好ましい意味は、式I~Xを示し、An-は、式LII:で示されるsec-アルキルスルホネートを表し、cおよびdは、互いに独立して、0~20の整数を表し、但し、cdは≧5である。cdは、好ましくは≧7、より好ましくは≧9、さらにより好ましくは≧11である。で示される染料を更に提供する。式LIIはまた、cdが同じであるcおよびdの異なった値でのアニオンの混合物を含む。しかしながら、式LIIもまたcおよびdの異なった値でのアニオンの混合物を含む。式LIIで示されるアニオンの例は、以下:および全ての5つの考慮される異性体の混合物である:本発明は、式FAn-式中、Fは、上記の一般的または好ましい意味を有し、特に一般的乃至特に好ましい意味は、式I~Xを示し、An-は、式LIII:で示される分枝状アルキルスルフェートを表し、eは、0~5の整数を表し、fおよびgは、互いに独立して、0~15の整数を表し、但し、efgは≧5であり、およびCH2基は、更なるメチル基またはエチル基で更に置換されていてよい。efgは、好ましくは≧7、より好ましくは≧9、さらにより好ましくは≧11である。eは、好ましくは0または1を表す。好ましいのは、2つのCH2基がメチルおよび/またはエチル置換されていることである。で示される染料を更に提供する。式LIIIはまた、efgが同じであるe、fおよびgの異なった値でのアニオンの混合物を含む。しかしながら、式LIIIもまたe、fおよびgの異なった値でのアニオンの混合物を含む。式LIIIで示されるアニオンの例は以下:である本発明は、式FAn-式中、Fは、上記の一般的または好ましい意味を有し、特に一般的乃至特に好ましい意味は、式I~Xを示し、An-は、式LIV:で示される環式リン酸エステルを表し、R200は、水素またはハロゲンを表し、hは、1~4の整数を表す。好ましくは、R200は、塩素または臭素を表し、およびhは4を表す。で示される染料を更に提供する。式LIVで示されるアニオンの例は以下である:本発明は、式FAn-式中、Fは、上記の一般的または好ましい意味を有し、特に一般的乃至特に好ましい意味は、式III~Xを示し、An-は、式LV:で示されるアルキルスルフェートを表し、iは、8~25の整数を表す。で示される染料を更に提供する。本発明は、式FAn-式中、Fは、上記の一般的または好ましい意味を有し、特に一般的乃至特に好ましい意味は、式IおよびIIを示し、An-は、式LV:で示されるアルキルスルフェートを表し、iは、12~25の整数を表すか、またはiは、18~25の整数を表し、およびFが、式Iを表し、X2がNを表し、X1がOまたはSを表し、およびR1~R4が同一でありおよびメチルまたはエチルを表すか、またはFが、式IIを表し、およびNR11R12、NR13R14およびR18R19が同じでありおよびジメチルアミノをあらわす場合、全ての他の部分は、一般乃至特に好ましい意味を有する。好ましくは、iは、18~25の整数を表す。で示される染料を鎖に提供する。式LVで示されるアニオンの例は以下:である。本発明は、式FAn-式中、Fは、上記の一般的または好ましい意味を有し、特に一般的乃至特に好ましい意味は、式I~Xを示し、An-は、式LVI:で示されるスルホスクシネートを表し、R201およびR202は、互いに独立して、分枝状C4-~C16-アルキル部分を表し、好ましくは、R201およびR202は、同一である。で示される染料を更に提供する。本発明は、式FAn-式中、Fは、上記の一般的または好ましい意味を有し、特に一般的乃至特に好ましい意味は、式I~Xを示し、An-は、式LVI:で示されるスルホスクシネートを表し、R201およびR202は、互いに独立して、4以上のフッ素原子で置換されたC2-~C12-アルキル部分、C5-~C7-シクロアルキル部分またはC7-~C10-アラルキル部分であってよい。好ましくは、R201およびR202は、同一である。で示される染料を更に提供する。本発明は、式FAn-式中、Fは、上記の一般的または好ましい意味を有し、特に一般的乃至特に好ましい意味は、式I式中、X2=C-R5およびIII、VI~Xを示し、An-は、式LVI:で示されるスルホスクシネートを表し、R201およびR202は、互いに独立してC4-~C6-アルキル部分を表し、これは分枝状であってよく、4以上のフッ素原子で置換されたC2-~C12-アルキル部分、C5-~C7-シクロアルキル部分またはC7-~C10-アラルキル部分であってよい。好ましくは、R201およびR202は、同一である。で示される染料を更に提供する。本発明は、式FAn-式中、Fは、式I式中、X2=NおよびIIを表し、式中、X1は、O、S、N-R6またはCR6aR6bを表し、R6は、水素、メチル、エチル、プロピル、ブチル、シクロヘキシル、ベンジル、フェニル、トリル、アニシルまたはクロロフェニルを表し、R6aおよびR6bは、同一であり、メチル、エチルまたは結合して-CH2-CH2-CH2-またはCH2-CH2-CH2-CH2-ブリッジを表し、R1~R4は、互いに独立して、水素、メチル、エチル、プロピル、ブチル、クロロエチル、シアノメチル、シアノエチル、メトキシエチル、シクロペンチル、シクロヘキシル、シクロヘキシルメチル、ベンジル、フェニル、トリル、アニシルまたはクロロフェニルを表し、R1~R4の少なくとも1つは、X1がSを表す場合にはメチルを表さないか、またはNR1R2は、X1がOを表す場合にはジエチルアミノを表さず、NR1R2およびNR3R4は、互いに独立して、ピロリジノ、ピペリジノ、モルホリノまたはN-メチルピペラジノを表し、R9、R9a、R9b、R10、R10aおよびR10bは、水素を表し、またはいずれの場合にも、R9、R9a、R9bの1つおよび/またはR10、R10aおよびR10bの1つはメチルを表し、またはR1;R9、R2;R9a、R3;R10およびR4;R10aは、互いに独立して、-CH2CH2-または-CH2CH2CH2-ブリッジを形成し、R15は、水素、塩素、メチル、メトキシまたはNR18R19を表し、R11~R14、R18およびR19は、互いに独立して、水素、エチル、プロピル、ブチル、クロロエチル、シアノメチル、シアノエチル、メトキシエチル、シクロペンチル、シクロヘキシル、シクロヘキシルメチル、ベンジル、フェニル、トリル、アニシルまたはクロロフェニルを表し、およびR13、R14、R18およびR19は、メチルを更に表してよく、またはNR11R12、NR13R14およびNR18R19は、互いに独立して、ピロリジノ、ピペリジノ、モルホリノまたはN-メチルピペラジノを表し、R12;R17b、R13;R17cおよびR18;R17aは、互いに独立して、3個までの水素原子がメチル基により置換されていてよい-CH2CH2-、-CH2CH2CH2-または-CH2CH2-O-ブリッジを形成し、R16は、水素、塩素、メトキシカルボニルまたはエトキシカルボニルを表し、R16aは、水素を表し、およびR17a、R17bおよびR17cは、互いに独立して、水素またはメチルを表す。An-は、式LVI:で示されるスルホスクシネートを表し、R201およびR202は、互いに独立してC4-~C16-アルキル部分を表し、これは分枝状であってよく、4以上のフッ素原子で置換されたC2-~C12-アルキル部分、C5-~C7-シクロアルキル部分またはC7-~C10-アラルキル部分であってよい。で示される染料を更に提供する。本発明は、式FAn-式中、Fは、式IIを表し、R15は、水素、塩素、メチル、メトキシまたはNR18R19を表し、R11~R14、R18、R19およびR20は、互いに独立して、水素、エチル、プロピル、ブチル、クロロエチル、シアノメチル、シアノエチル、メトキシエチル、シクロペンチル、シクロヘキシル、シクロヘキシルメチル、ベンジル、フェニル、トリル、アニシルまたはクロロフェニルを表し、またはNR11R12、NR13R14およびNR18R19は、互いに独立して、ピロリジノ、ピペリジノ、モルホリノまたはN-メチルピペラジノを表し、R12;R17b、R13;R17cおよびR18;R17aは、互いに独立して、3個までのメチル基を有し得る-CH2CH2-、-CH2CH2CH2-または-CH2CH2-O-ブリッジを形成し、R16は、水素、塩素、メトキシカルボニルまたはエトキシカルボニルを表し、R16aは、水素を表し、およびR17a、R17bおよびR17cは、互いに独立して、水素またはメチルを表す。An-は、式LVI:で示されるスルホスクシネートを表し、R201およびR202は、互いに独立してC4-~C6-アルキル部分を表し、これは分枝状であってよく、4以上のフッ素原子で置換されたC2-~C12-アルキル部分、C5-~C7-シクロアルキル部分またはC7-~C10-アラルキル部分であってよい。で示される染料を更に提供する。本発明は、式FAn-式中、Fは、式IVおよびVを表し、式中、Cは、X31およびX32およびこれらに結合する原子と共に、2-または4-ピリジル、2-または4-キノリル、1,3-チアゾール-2-イル、1,3-チアゾリン-2-イル、ベンゾチアゾール-2-イル、1,3-オキサゾリン-2-イル、ベンゾキサゾール-2-イル、イミダゾール-2-イル、イミダゾリン-2-イル、ベンズイミダゾール-2-イル、ピロリン-2-イル、3H-インドール-2-イルまたはキノキサリン-2-イルを表し、これらはそれぞれ、メチル、エチル、ベンジル、メトキシ、塩素、シアノ、ニトロまたはメトキシカルボニルフェニルにより置換されてよいが、イミダゾール-2-イル、イミダゾリン-2-イルおよびベンズイミダゾール-2-イルの場合には、窒素原子はいずれもR31により置換され、またはCは、X31-R31およびX32およびこれらに結合する原子と共に、群フェニル、トリルまたはアニシルからの2つの部分により置換されたピリリウム-2-または-4-イル、チオピリリウム-2-または-4-イルを表す。R31は、メチル、エチル、プロピル、ブチル、ベンジルまたはフェネチルを表し、R32およびR33は、互いに独立して、メチル、プロピル、ブチル、クロロエチル、シアノメチル、メトキシエチル、シクロペンチル、シクロヘキシル、シクロヘキシルメチル、ベンジル、フェニル、トリル、アニシルまたはクロロフェニルを表し、およびR32は、水素またはエチルを更に表してよく、またはNR32R33は、ピロリジノ、ピペリジノ、モルホリノまたはN-メチルピペラジノを表し、R34は、水素、塩素、メチルまたはメトキシを表し、またはR34は、R32と組み合わさって3個までの水素原子がメチル基により置換されてよい-CH2CH2-、-CH2CH2CH2-または-CH2-O-ブリッジを形成し、R35は、水素、塩素、メチル、メトキシ、アセトアミノ、プロピオニルアミノまたはメタンスルホニルアミノを表し、R36は、水素またはシアノを表し、Y42は、式Va:またはVb:の部分を表わし、R41、R41aおよびR41bは、互いに独立して、メチル、エチル、プロピル、ブチル、ベンジルまたはフェネチルを表し、およびR41aは、水素を更に表し、R42およびR42aは、互いに独立して、水素、エチル、シクロヘキシル、フェニル、トリル、アニシルまたはクロロフェニルを表し、R43およびR43aは、互いに独立して、水素、メチル、メトキシまたは塩素を表し、または2つの隣接したR43またはR43aは、-CH=CH-CH=CH-を表し、nおよびoは、互いに独立して、0~2の整数を表し、Y41は、Y42が式Vaで示される部分を表す場合には、CR44または=CR45a-CR46=CR45bを表すか、またはY41は、Y42が式Vbで示される部分を表す場合には、CR44を表し、Y43は、CHを表し、またはY41およびY43はいずれもNを表し、R44、R45a、R45bおよびR46は、水素を表し、およびDは、X41およびX42およびこれらに結合する原子と共に、ピリジン-2-また-4-イレン、キノリン-2-または-4-イレン、1,3-チアゾール-2-イレン、1,3-チアゾリン-2-イレン、ベンゾチアゾール-2-イレン、1,3,4-チアジアゾール-2-イレン、1,3-オキサゾリン-2-イレン、ベンゾキサゾール-2-イレン、イミダゾール-2-イレン、イミダゾリン-2-イレン、ベンズイミダゾール-2-イレン、ピロリン-2-イレン、1,3,4-トリアゾール-2-イレン、3-H-インドール-2-イレンまたはキノキサリン-2-イレンを表し、これらはそれぞれ、メチル、エチル、ベンジル、メトキシ、塩素、シアノ、ニトロまたはメトキシカルボニルにより置換されてよいが、イミダゾール-2-イレン、イミダゾリン-2-イレンおよびベンズイミダゾール-2-イレンの場合はいずれも、窒素原子はR41bにより置換され、および1,3,4-チアジゾール-2-イレンの場合には、可能性のある更なる置換基は、ジメチルアミノ、ジエチルアミノ、ジプロピルアミノ、ジブチルアミノ、N-メチル、N-シアノエチルアミノ、ビスシアノエチルアミノ、N-メチル-N-フェニルアミノ、ピロリジノ、ピペリジノまたはモルホリノであり、またはDは、X41-R41bおよびX42およびこれらに結合する原子と共に、群フェニル、トリルまたはアニシルからの2つの部分により置換された2H-ピラン-2-イレン、4H-ピラン-4-イレン、2H-チオピラン-2-イレン、4H-チオピラン-4-イレンを表し、An-は、式LVI:で示されるスルホスクシネートを表し、R201およびR202は、互いに独立してC4-~C6-アルキル部分を表し、これは分枝状であってよく、4以上のフッ素原子で置換されたC2-~C12-アルキル部分、C5-~C7-シクロアルキル部分またはC7-~C10-アラルキル部分であってよい。R201およびR202が、分枝状であり得るC6-~C12-アルキル部分を表すこと、またはシクロヘキシルまたはベンジルを表すことは特に好ましい。R201およびR202が、n-ヘキシル、n-オクチルまたは2-エチルヘキシルを表すことは極めて特に好ましい。また、R201およびR202が、2,2,3,3-テトラフルオロプロピル、1H、1H-ヘプラフルオロブチル、パーフルオロオクチル、1H、1H、7H-ドデカフルオロヘプチル、1H、1H、2H、2H-トリデカフルオロオクチルを表すことが極めて特に好ましい。で示される染料を更に提供する。式LVIで示されるアニオンの例は以下:である。本発明は、式FAn-式中、Fは、上記の一般的または好ましい意味を有し、特に一般的乃至特に好ましい意味は、式I~Xを示し、An-は、式LVII:で示されるエステルスルフェートを表し、R203は、C2-~C22-アルキル部分を表し、これは分枝状であってよく、または置換されていてよく、およびuは、2~4の整数を表す。で示される染料を更に提供する。式LVIIで示されるアニオンの例は以下:である。本発明は、式FAn-式中、Fは、上記の一般的または好ましい意味を有し、特に一般的乃至特に好ましい意味は、式I~Xを示し、An-は、式LVIII:で示されるエステルスルホネートまたはエステルスルフェートを表し、vは、0または1を表す。R204は、C1-~C18-アルキルを表し、これは分枝状および/または置換されていてよく、R205は、水素またはC1-~C8-アルキルを表し、およびY201は、直接結合、脂肪族C1~C22ブリッジまたはオレフィン性C2~C22ブリッジを表し、ここで、Y201およびR204は共に7以上の炭素原子を有する。で示される染料を更に提供する。本発明は、式FAn-式中、Fは、上記の一般的または好ましい意味を有し、特に一般的乃至特に好ましい意味は、式I~Xを示し、An-は、式LX:式中、R209は、4以上のフッ素原子を有するC4-~C18-アルキル基を表す。で示されるフッ素化アルキルスルフェートを表す。で示される染料を更に提供する。式LXで示されるアニオンの例は以下:である。式LVIIIで示されるアニオンの例は以下:である。本発明は、本発明に従う式FAn-で示される染料の溶液を更に提供する。好ましいのは、エステルおよびケトンおよびこれらの混合物中のような溶液である。適当なエステルは、ギ酸、酢酸およびプロピオン酸のエチル、プロピルおよびブチルエステルである。プロピルは、1-プロピルおよび2-プロピルを意味すると理解され、ブチルは、1-ブチル、2-ブチルおよび2-メチル-1-プロピルを意味すると理解される。好ましいエステルは、酢酸エチルおよび酢酸1-ブチルである。適当なケトンは、アセトン、ブタノンおよびペンタノンである。ブタノンは、好ましいケトンである。好ましい混合物は、酢酸エチルおよび/または酢酸1-ブチルおよび/またはブタノンからなる。このような混合物中のブタノン分率は、好ましくは≦50、より好ましくは≦20である。本発明の染料のそのような溶液の濃度は、1重量~50重量の範囲、好ましくは5重量~40重量の範囲、より好ましくは10重量~30重量の範囲である。好ましいのは、含水量<0.3、より好ましくは<0.2、さらにより好ましくは<0.1を有するそのような溶液である。本発明は、式Iで示される染料を懸濁液から分離することを特徴とする式Iで示される染料の製造方法を更に提供する。この方法では、式FAn’-式中、Fは、上記の通り定義され、An’-は染料の合成または分離に由来するアニオンを表すで示される染料を、適当な溶媒または溶媒混合物中に溶解または懸濁させる。本発明のアニオンMAn-式中、Mは、カチオンまたはカチオンの1当量を表し、およびAn-は、アニオンの上記意味を有するの塩もまた溶媒または溶媒混合物中に溶解させるが、染料および塩のための溶媒は、同じである必要はないが混和性でなければならない。次いで、この塩MAn-の溶液を室温または高温において染料FAn’-の溶液または懸濁液へ添加し、本発明の式FAn-で示される染料が沈殿する。ろ過し、洗浄し、必要に応じて、最小限溶解するだけの溶媒で粉末にしてよく、またはこの場合、この溶媒から再結晶化することができる。これは、式FAn-式中、FおよびAn-は、上記意味を有するで示される染料を提供する。アニオンAn’-の例は、塩素、臭素、スルフェート、硫化水素、硝酸塩、メトスルフェートである。カチオンMの例は、Na、K、NH4である。温度は、室温および混合物の沸点の間であってよい。特に好ましいのは、室温および50°Cの間である。適当な溶媒は、アルコール、例えばメタノール、エタノール、2-プロパノール等、ニトリル、例えばアセトニトリル等、酸、例えば氷酢酸等、双極性溶媒、例えばN-エチルピロリドン、エーテル、例えばテトラヒドロフランまたは水等である。粉末化に適当な溶媒の例は、ジエチルエーテルおよびtert-ブチルメチルエーテルである。再結晶化に適した溶媒の例は、氷酢酸およびアセトニトリルである。沈殿を、例えばメタノールまたは水の添加により向上させることができる場合がある。この方法の他の変法は、式FAn’-で示される染料が、無水物塩基へ脱プロトン化可能であるか、または式F-OHで示されるカルビノール塩基を形成する場合に可能である。式FAn’-で示される脱プロトン化可能な染料は、式F’-HAn’-で示される染料式中、F’-HはFと同じ意味を有するである。このような染料は、酸HAn-で本発明の染料F’-HAn-=FAn-へ変換される中性無水物塩基F’へ塩基で変換することができる。その例は以下である:本発明は、水および水不混和性溶媒の2相混合物を用いることを特徴とする式Iで示される染料の製造方法を更に提供する。この方法では、式FAn’-式中、Fは上で定義した通りであり、およびAn’-は染料の合成または分離に由来するで示される染料を、本発明のアニオンMAn-Mはカチオンまたはカチオンの1当量を表し、およびAn-はスルホスクシネートの上記意味を有するの塩と共に水および水不混和性溶媒の混合物と室温または高温において撹拌する。水性相を分離する。これは、室温または高温にて行うことができる。有利には、式FAn-で示される染料を含有する有機相を、新しい水と共に1回以上撹拌する。水性相をそれぞれにおいて分離する。有機相は、適当に乾燥し、最終的に蒸発させる。必要に応じて、乾燥残渣は、最小限溶解するだけの溶媒で更に粉末にしてよく、または、この場合、この溶媒から再結晶化することができる。これは、式FAn-式中、FおよびAn-は、上記意味を有するで示される染料を提供する。アニオンAn’-の例は、塩素、臭素、スルフェート、硫化水素、硝酸塩、メトスルフェートである。カチオンMの例は、Na、KおよびNH4である。温度は、室温および混合物の沸点の間であってよい。特に好ましいのは、室温および40~50°Cの間である。適当な水混和性溶媒は、ハロゲン化アルカン、例えばジクロロメタン、トリクロロメタン、テトラクロロエタン等および芳香族化合物、例えばトルエンまたはクロロベンゼン等である。粉末化に適当な溶媒の例は、ジエチルエーテルおよびtert-ブチルメチルエーテルである。再結晶化に適した溶媒の例は、氷酢酸およびアセトニトリルである。本発明は、水およびエステルの2相混合物を用いることを特徴とする、スルホスクシネートの製造方法を更に提供する。この方法では、式FAn’-式中、Fは上で定義した通りであり、およびAn’-は染料の合成または分離に由来するで示される染料を、本発明のアニオンMAn-Mはカチオンまたはカチオンの1当量を表し、およびAn-はスルホスクシネートの上記意味を有するの塩と共に水およびエステルの混合物と室温または高温において撹拌する。水性相を分離する。これは、室温または高温にて行うことができる。有利には、式FAn-で示される染料を含有するエステル相を、新しい水と共に1回以上撹拌する。水性相をそれぞれにおいて分離する。エステル相は、適当に乾燥させる。これは、式FAn-式中、FおよびAn-は、上記意味を有するで示される染料の溶液を提供する。アニオンAn’-の例は、塩素、臭素、スルフェート、硫化水素、硝酸塩、メトスルフェートである。エステルとは、ギ酸、酢酸、プロピオン酸および酪酸のエステル、好ましくは酢酸およびプロピオン酸のエステルのことである。エステルの例は、ギ酸プロピル、ギ酸ブチル、酢酸エチル、酢酸ブチル、酢酸メトキシプロピル、酢酸エトキシプロピル、プロピオン酸メチル、プロピオン酸エチル、酪酸メチルである。酢酸エチルおよび酢酸ブチルが好ましい。カチオンMの例は、Na、KおよびNH4である。温度は、室温および混合物の沸点の間であってよい。特に好ましいのは、室温および50°Cの間である。エステル相の乾燥は、連行および/または溶解水を除去するものと理解される。連行水は、例えば適当な膜または疎水性化ろ紙よりろ過することにより除去することができる。適当な乾燥法は、無水物塩、例えばナトリウムスルフェートまたはマグネシウムスルフェート等またはモレキュラーシーブ上で乾燥させる。更なる乾燥法は、共沸混合物としての水の蒸留除去である。有利には、種々のこれらの方法は、連続して行う。本発明は、エステルを、水の不存在下で用いることを特徴とする、スルホスクシネートの製造方法を更に提供する。この方法では、式FAn’-式中、Fは上で定義した通りであり、およびAn’-は染料の合成または分離に由来するで示される染料を、本発明のアニオンMAn-Mはカチオンまたはカチオンの1当量を表し、およびAn-はスルホスクシネートの上記意味を有するの塩と共にエステル中で室温または高温において撹拌し、非溶解物をろ過する。これは、更なる乾燥を伴わずに有用な式FAn-式中、FおよびAn-は、上記意味を有するで示される染料の溶液を提供する。しかしながら、個々の場合には、例えば用いる出発物質が完全に水不含ではなかった場合、更なる乾燥が必要であり得る場合には、上記の通り行う。アニオンAn’-の例は、塩素、臭素、スルフェート、硫化水素、硝酸塩、メトスルフェートである。エステルは上記エステルのことである。好ましいエステルは、酢酸エチルおよび酢酸ブチルである。カチオンMの例は、Na、KおよびNH4である。温度は、室温および酢酸エステルの沸点の間であってよい。特に好ましいのは、室温および60°Cの間である。非溶解物は、主に組成物MAn’-の塩を含む。本発明は、式Vc:およびVd:式中、R49aおよびR49bは、水素、C1-~C4-アルキル、C1-~C4-、シアノまたはハロゲンを表し、好ましくは同じである。R41は、水素、C1-~C16-アルキル、C3-~C6-アルケニル、C5-~C7-シクロアルキルまたはC7-~C16-アラルキルまたはC6-~C10-アリールを表し、R42は、C1-~C16-アルキル、C3-~C6-アルケニル、C5-~C7-シクロアルキルまたはC7-~C16-アラルキル、C6-~C10-アリールまたはヘタリールを表し、R43は、水素、C1-~C4-アルキル、C1-~C4-アルコキシ、ハロゲン、シアノ、ニトロまたはC1-~C4-アルコキシカルボニルを表し、または2つの隣接R43は-CH=CH-CH=CH-を表し、nは、0~2の整数を表し、An-は、アニオン、好ましくは本発明のアニオンを表す。で示される染料を更に提供する。好ましいのは、式VcおよびVd式中、R49aおよびR49bは、水素を表し、R41は、水素、メチル、エチル、シアノエチル、アリルまたはベンジルを表し、R42は、メチル、エチル、シクロヘキシル、フェニル、トリル、アニシルまたはクロロフェニルを表し、R43は、水素、塩素、シアノ、メチル、メトキシ、メトキシカルボニルまたはエトキシカルボニルを表し、nは1を表し、An-は、アニオン、好ましくは本発明のアニオンを表す。で示される染料である。イソシアネート成分aとしては、1分子あたり平均2以上のNCO官能基を有する、それ自体当業者に既知の任意の化合物またはその混合物であってよい。これらは、芳香族、芳香脂肪族、脂肪族または脂環式系であってよい。不飽和を含有するモノイソシアネートおよび/またはポリイソシアネートを少量用いることもできる。適当な例は、ブチレンジイソシアネート、ヘキサメチレンジイソシアネートHDI、イソホロンジイソシアネートIPDI、1,8-ジイソシアナト-4-イソシアナトメチルオクタン、2,2,4-および/または2,4,4-トリメチルヘキサメチレンジイソシアネート、異性体ビス4,4’-イソシアナトシクロヘキシルメタンおよびこれらの任意の所望の異性体含有量を有する混合物、イソシアナトメチル-1,8-オクタンジイソシアネート、1,4-シクロヘキシレンジイソシアネート、異性体シクロヘキサンジメチレンジイソシアネート、1,4-フェニレンジイソシアネート、2,4-および/または2,6-トリレンジイソシアネート、1,5-ナフチレンジイソシアネート、2,4’-または4,4’-ジフェニルメタンジイソシアネートおよび/またはトリフェニルメタン-4,4’,4’’-トリイソシアネートである。また、ウレタン、ウレア、カルボジイミド、アシルウレア、イソシアヌレート、アロファネート、ビウレット、オキサジアジントリオン、ウレットジオンおよび/またはイミノオキサジアジンジオン構造を有するモノマージ-またはトリイソシアネートの誘導体を使用することも可能である。脂肪族および/または脂環式のジ-またはトリイソシアネートに基づくポリイソシアネートを用いることが好ましい。成分aのポリイソシアネートが、二量体化またはオリゴマー化された脂肪族および/または脂環式ジ-またはトリイソシアネートであることは特に好ましい。HDIおよび1,8-ジイソシアナト-4-イソシアナトメチルオクタンまたはその混合物に基づくイソシアヌレート、ウレットジオンおよび/またはイミノオキサジアジンジオンは極めて特に好ましい。同様に、ウレタン基、アロファネート基、ビウレット基および/またはアミド基を有するNCO官能性プレポリマーは、成分aとして有用である。成分aのプレポリマーは、よく知られた従来法により、モノマー、オリゴマーまたはポリイソシアネートa1とイソシアネート反応性化合物a2とを、触媒および溶媒の存在下または不存在下で適当な化学量論で反応させることにより得られる。有用なポリイソシアネートa1は、当業者に自体既知の全ての脂肪族、脂環式、芳香族または芳香脂肪族ジ-およびトリイソシアネートであり、これらがホスゲン化によりまたはホスゲン不含法により得られたかは重要ではない。さらに、よく知られた従来使用されるウレタン、ウレア、カルボジイミド、アシルウレア、イソシアヌレート、アロファネート、ビウレット、オキサジアジントリオン、ウレットジオンまたはイミノオキサジアジンジオン構造を有するモノマージ-および/またはトリイソシアネートのより高い分子量の派生生成物を、それぞれ個々にまたは互いの任意の所望の混合物として用いることもできる。成分a1として有用な適当なモノマージ-またはトリイソシアネートの例は、ブチレンジイソシアネート、ヘキサメチレンジイソシアネートHDI、イソホロンジイソシアネートIPDI、トリメチルヘキサメチレンジイソシアネートTMDI、1,8-ジイソシアナト-4-イソシアナトメチルオクタン、イソシアナトメチル-1,8-オクタンジイソシアネートTIN、2,4-および/または2,6-トルエンジイソシアネートである。プレポリマーを合成するためのイソシアネート反応性化合物a2は、好ましくはOH官能性化合物である。これらは、成分bについて以下に記載のOH官能性化合物に類似する。プレポリマーの調製のためにアミンを用いることも可能である。例えばエチレンジアミン、ジエチレントリアミン、トリエチレンテトラミン、プロピレンジアミン、ジアミノシクロヘキサン、ジアミノベンゼン、ジアミノビスフェニル、2官能性ポリアミン、例えばJeffamines登録商標、10000g/モルまでの数平均モル質量を有するアミン末端ポリマーおよびこれらの互いの任意の所望の混合物は適当である。ビウレット基を含有するプレポリマーの調製のために、過剰のイソシアネートをアミンと反応させ、ビウレット基を形成する。この場合、記載のジ-、トリ-およびポリイソシアネートとの反応のためのアミンとして、上記の型の全てのオリゴマーまたはポリマーの第1級または第2級2官能性アミンは適当である。好ましいプレポリマーは、200~10000g/モルの数平均モル質量を有する脂肪族イソシアネート官能性化合物およびオリゴマーまたはポリマーのイソシアネート反応性化合物から得られるウレタン、アロファネートまたはビウレットであり、特に好ましいのは、脂肪族イソシアネート官能性化合物および500~8500g/モルの数平均モル質量を有するオリゴマーまたはポリマーポリオールまたはポリアミンから得られたウレタン、アロファネートまたはビウレットである。極めて特に好ましいのは、HDIまたはTMDIおよび1000~8200g/モルの数平均モル質量を有する2官能性ポリエーテルポリオールから形成されたアロファネートである。上記のプレポリマーは、好ましくは1重量未満、特に好ましくは0.5重量未満、極めて特に好ましくは0.2重量未満の遊離モノマーイソシアネートの残渣含有量を有する。当然のことながら、ポリイソシアネート成分は、記載のプレポリマーの他に比例的に更なるイソシアネート成分を含有し得る。この目的のために、芳香族、脂肪族、芳香脂肪族および脂環式ジ-、トリ-またはポリイソシアネートは適当である。上記ジ-、トリ-またはポリイソシアネートの混合物を用いることも可能である。適当なジ-、トリ-またはポリイソシアネートの例は、ブチレンジイソシアネート、ヘキサメチレンジイソシアネートHDI、イソホロンジイソシアネートIPDI、1,8-ジイソシアナト-4-イソシアナトメチルオクタン、2,2,4-および/または2,4,4-トリメチルヘキサメチレンジイソシアネートTMDI、異性体ビス4,4’-イソシアナトシクロヘキシルメタンおよびこれらの任意の所望の異性体含有量を有する混合物、イソシアナトメチル-1,8-オクタンジイソシアネート、1,4-シクロヘキシレンジイソシアネート、異性体シクロヘキサンジメチレンジイソシアネート、1,4-フェニレンジイソシアネート、2,4-および/または2,6-トリレンジイソシアネート、1,5-ナフチレンジイソシアネート、2,4’-または4,4’-ジフェニルメタンジイソシアネート、トリフェニルメタン-4,4’,4’’-トリイソシアネートまたはウレタン、ウレア、カルボジイミド、アシルウレア、イソシアヌレート、アロファネート、ビウレット、オキサジアジントリオン、ウレットジオンまたはイミノオキサジアジン構造を有するこれらの誘導体およびこれらの混合物である。適当な方法により過剰のジイソシアネートが除かれたオリゴマー化および/または誘導体化ジイソシアネートに基づくポリイソシアネートは好ましい。HDIのオリゴマーイソシアヌレート、ウレットジオンおよびイミノオキサジアジンジオンおよびこれらの混合物は特に好ましい。必要に応じて、ポリイソシアネート成分aが、イソシアネート反応性エチレン性不飽和化合物と部分的に反応したイソシアネートを比例的に含有することも可能である。本発明では、イソシアネート反応性エチレン性不飽和化合物として、α,β-不飽和カルボン酸誘導体、例えばアクリレート、メタクリレート、マレエート、フマレート、マレイミド、アクリルアミドおよびビニルエーテル、プロペニルエーテル、アリルエーテルおよびジシクロペンタジエニル単位を含有しおよび少なくとも1つのイソシアネートに対して反応性の基を有する化合物を好ましく使用し、これらは、少なくとも1つのイソシアネート反応性基を含有するアクリレートおよびメタクリレートが特に好ましい。適当なヒドロキシ官能性アクリレートまたはメタクリレートは、例えば以下のような化合物である:2-ヒドロキシエチルメタアクリレート、ポリエチレンオキシドモノメタアクリレート、ポリプロピレンオキシドモノメタアクリレート、ポリアルキレンオキシドモノメタアクリレート、ポリε-カプロラクトンモノメタアクリレート、例えばTone登録商標M100Dow、米国、2-ヒドロキシプロピルメタアクリレート、4-ヒドロキシブチルメタアクリレート、3-ヒドロキシ-2,2-ジメチルプロピルメタアクリレート、多価アルコール、例えばトリメチロールプロパン、グリセロール、ペンタエリトリトール、ジペンタエリトリトール、エトキシル化、プロポキシル化またはアルコキシル化されたトリメチロールプロパン、グリセロール、ペンタエリトリトール、ジペンタエリトリトールおよびこれらの工業用混合物のヒドロキシ官能性モノ-、ジ-またはテトラメタアクリレート。また、単独でのまたは上記モノマー化合物と組み合わせたアクリレート基および/またはメタクリレート基を含有するイソシアネート反応性オリゴマーまたはポリマー不飽和化合物は適当である。イソシアネート反応性エチレン性不飽和化合物と部分的に反応したイソシアネートの割合は、イソシアネート成分aを基準に0~99、好ましくは0~50、特に好ましくは0~25、極めて特に好ましくは0~15である。必要に応じて、上記ポリイソシアネート成分aが、被覆技術から当業者に既知のブロック剤と完全にまたは部分的に反応したイソシアネートを完全にまたは比例的に含有することも可能である。ブロック剤の例として次のものが挙げられる:アルコール、ラクタム、オキシム、マロン酸エステル、アルキルアセトアセテート、トリアゾール、フェノール、イミダゾール、ピラゾールおよびアミン、例えばブタノンオキシム、ジイソプロピルアミン、1,2,4-トリアゾール、ジメチル-1,2,4-トリアゾール、イミダゾール、マロン酸ジエチル、エチルアセトアセテート、アセトンオキシム、3,5-ジメチルピラゾール、ε-カプロラクタム、N-tert-ブチルベンジルアミン、シクロペンタノンカルボキシエチルエステルまたはこれらブロック剤の任意の所望の混合物。ポリイソシアネート成分が、脂肪族ポリイソシアネートまたは脂肪族プレポリマー、好ましくは第1級NCO基を有する脂肪族ポリイソシアネートまたはプレポリマーであることが特に好ましい。原則として、1分子当たり平均少なくとも1.5個のイソシアネート反応性基を有する全ての多官能性イソシアネート反応性化合物を、ポリオール成分bとして用いることができる。本発明では、イソシアネート反応性基は、好ましくはヒドロキシル基、アミノ基またはチオ基であり、ヒドロキシ化合物は特に好ましい。適当な多官能性イソシアネート反応性化合物は、例えばポリエステル、ポリエーテル、ポリカーボネート、ポリメタアクリレートおよび/またはポリウレタンポリオールである。適当なポリエステルポリオールは、例えば脂肪族、脂環式または芳香族ジ-またはポリカルボン酸またはその無水物と≧2のOH官能価を有する多価アルコールとから既知の方法により得られるような直鎖ポリエステルジオールまたは分枝状ポリエステルポリオールである。このようなジ-またはポリカルボン酸または無水物の例は、コハク酸、グルタル酸、アジピン酸、ピメリン酸、スベリン酸、アゼライン酸、セバシン酸、ノナンジカルボン酸、デカンジカルボン酸、テレフタル酸、イソフタル酸、o-フタル酸、テトラヒドロフタル酸、ヘキサヒドロフタル酸またはトリメリット酸および酸無水物、例えばo-フタル酸無水物、トリメリット酸無水物またはコハク酸無水物または任意の互いの所望の混合物である。適当なアルコールの例は、エタンジオール、ジエチレングリコール、トリエチレングリコールおよびテトラエチレングリコール、1,2-プロパンジオール、ジプロピレングリコール、トリプロピレングリコールまたはテトラプロピレングリコール、1,3-プロパンジオール、1,4-ブタンジオール、1,3-ブタンジオール、2,3-ブタンジオール、1,5-ペンタンジオール、1,6-ヘキサンジオール、2,2-ジメチル-1,3-プロパンジオール、1,4-ジヒドロキシシクロヘキサン、1,4-ジメチロールシクロヘキサン、1,8-オクタンジオール、1,10-デカンジオール、1,12-ドデカンジオール、トリメチロールプロパン、グリセロールまたは互いの任意の所望のこれらの混合物である。ポリエステルポリオールは、天然原料、例えばヒマシ油等に基づき得る。ポリエステルポリオールは、好ましくはラクトンまたはラクトン混合物の付加反応により得られるようなラクトン、例えばブチロラクトン、ε-カプロラクトンおよび/またはメチル-ε-カプロラクトン等と、ヒドロキシ官能性化合物、例えば上記型の≧2のOH官能価を有する多価アルコール等とのホモ-またはコポリマーに基づくことも可能である。このようなポリエステルポリオールは、400~4000g/モル、特に好ましくは500~2000g/モルの数平均モル質量を好ましくは有する。そのOH官能価は、好ましくは1.5~3.5、特に好ましくは1.8~3.0である。適当なポリカーボネートポリオールは、有機カーボネートまたはホスゲンとジオールまたはジオール混合物との反応により、自体既知の方法により得られる。適当な有機カーボネートは、ジメチル、ジエチルおよびジフェニルカーボネートである。適当なジオールまたは混合物は、ポリエステルセグメントにおいて記載の、≧2のOH官能価を有する多価アルコール、好ましくは1,4-ブタンジオール、1,6-ヘキサンジオールおよび/または3-メチルペンタンジオールを含み、またはポリエステルポリオールは、ポリカーボネートポリオールへ変換することができる。このようなポリカーボネートポリオールは、400~4000g/モル、特に好ましくは500~2000g/モルの数平均モル質量を好ましくは有する。これらのポリオールのOH官能価は、好ましくは1.8~3.2、特に好ましくは1.9~3.0である。適当なポリエーテルポリオールは、環式エーテルとOH-またはNH-官能性スターター分子との重付加物であり、前記重付加物は、必要に応じてブロック構造を有する。適当な環式エーテルは、例えばスチレンオキシド、エチレンオキシド、プロピレンオキシド、テトラヒドロフラン、ブチレンオキシド、エピクロロヒドリンおよびこれらの任意の所望の混合物である。用い得るスターターは、ポリエステルポリオールにおいて記載の≧2のOH官能価を有する多価アルコールおよび第1級アミンまたは第2級アミンおよびアミノアルコールである。好ましいポリエーテルポリオールは、専らプロピレンオキシドのみに基づく上記の型のポリエーテルポリオール、またはプロピレンオキシドと更なる1-アルキレンオキシドとに基づくランダムまたはブロックコポリマーであり、1-アルキレンオキシドの割合は80重量以下である。プロピレンオキシドホモポリマーおよびオキシエチレン、オキシプロピレンおよび/またはオキシブチレン単位を有するランダムまたはブロックコポリマーは特に好ましく、オキシプロピレン単位の割合は、全オキシエチレンの全量を基準に少なくとも20重量、好ましくは少なくとも45重量となる。本発明では、オキシプロピレンおよびオキシブチレンは、全ての各直鎖および分枝状C3-およびC4-異性体を含む。このようなポリエーテルポリオールは、好ましくは250~10000g/モル、特に好ましくは500~8500g/モル、極めて特に好ましくは600~4500g/モルの数平均モル質量を有する。OH官能価は、好ましくは1.5~4.0、特に好ましくは1.8~3.1である。さらに、500g/モル未満の分子量を有し、2~20個の炭素原子を含有する脂肪族、芳香脂肪族または脂環式ジ-、トリ-または多官能性アルコールも、ポリオール成分bの成分として、多官能性イソシアネート反応性化合物として適当である。これらは、例えばエチレングリコール、ジエチレングリコール、トリエチレングリコール、テトラエチレングリコール、ジプロピレングリコール、トリプロピレングリコール、1,2-プロパンジオール、1,3-プロパンジオール、1,4-ブタンジオール、ネオペンチルグリコール、2-エチル-2-ブチルプロパンジオール、トリメチルペンタンジオール、ジエチルオクタンジオールの位置異性体、1,3-ブチレングリコール、シクロヘキサンジオール、1,4-シクロヘキサンジメタノール、1,6-ヘキサンジオール、1,2-シクロヘキサンジオール、1,4-シクロヘキサンジオール、水素化ビスフェノールA2,2-ビス4-ヒドロキシシクロヘキシルプロパン、2,2-ジメチル-3-ヒドロキシプロピル2,2-ジメチル-3-ヒドロキシプロピオネートであり得る。適当なトリオールの例は、トリメチロールエタン、トリメチロールプロパンまたはグリセロールである。適当なより高い官能性アルコールは、ジトリメチロールプロパン、ペンタエリトリトール、ジペンタエリスリトールまたはソルビトールである。ポリオール成分が、2官能性ポリエーテル、ポリエステルまたはポリエーテル-ポリエステルブロックコポリエステルまたは第1級OH官能基を有するポリエーテルポリエステルブロックコポリマーであることは特に好ましい。特に好ましいのは、HDIに基づくイソシアヌレート、ウレットジオン、イミノオキサジアジンジオンおよび/または他のオリゴマーと組み合わせた、ブチロラクトン、ε-カプロラクトンおよび/またはメチルε-カプロラクトンの1.8~3.1の官能価と200~4000g/モルの数平均分子量を有するポリエーテルポリオール上への付加生成物からなるマトリックスポリマー成分の製造における成分aおよびbの組み合わせである。極めて特に好ましいのは、HDIに基づくイソシアヌレート、ウレットジオン、イミノオキサジアジンジオンおよび/または他のオリゴマーと組み合わせた、1.9~2.2の官能価および500~2000g/モル特に600~1400g/モルの数平均モル質量を有するポリテトラヒドロフランへのε-カプロラクトンの付加生成物であり、その数平均全分子量は、800~4500g/モル、特に1000~3000g/モルである。用いる光開始剤は、典型的には、化学線によって活性化され、対応する重合性基の重合を開始させる開始剤である。光開始剤は、それ自体既知の市販の化合物であり、単分子I型開始剤と二分子II型開始剤として分類される。さらに、II型光開始剤は、特にカチオン染料および容器を含み得る。有用な共開始剤は、EP-A0223587に記載のようなアンモニウムアリールボレートを含む。適当なアンモニウムアリールボレートの例は、テトラブチルアンモニウムトリフェニルヘキシルボレート、テトラブチルアンモニウムトリフェニルブチルボレート、テトラ-ブチルアンモニウムトリナフチルブチルボレート、テトラブチルアンモニウムトリス3-フルオロフェニルヘキシルボレート、、テトラn-ヘキシルアンモニウムsec-ブチルトリフェニルボレート、1-メチル-3-オクチルイミダゾリウムジペンチルジフェニルボレートおよびテトラブチルアンモニウムトリス3-クロロ-4-メチルフェニルヘキシルボレートCunninghamら、RadTech’98NorthAmericaUV/EBConferenceProceedings、シカゴ、1998年4月19~22日である。これらの化合物の混合物を用いることは有利であってよい。硬化に使用される放射線源に応じて、光開始剤の型および濃度を、当業者に既知の様式で適合させル必要がある。更なる詳細は、例えばP.K.T.Oldring編集、ChemistryTechnologyofUVEBFormulationsForCoatings,InksPaints、第3巻、1991年、SITATechnology、ロンドン、第61頁~第328頁に記載されている。好ましい光開始剤は、テトラブチルアンモニウムテトラへキシルボレート、テトラアンモニウムトリフェニルヘキシルボレート、テトラブチルアンモニウムトリス3-フルオロフェニルヘキシルボレート[191726-69-9]、CGI7460、BASFSEからの生成物、バーゼルおよびテトラブチルアンモニウムトリス3-クロロ-4-メチルフェニルヘキシルボレート[1147315-11-4]、CGI909、BASFSEからの生成物、バーゼルと本発明の式FAn-で示される染料との混合物である。1つの更なる好ましい実施態様では、フォトポリマー処方物は、可塑剤として、ウレタンが少なくとも1つのフッ素原子によりさらに特に置換されていてよいウレタンを更に含有する。ウレタンは、好ましくは一般式CI:式中、sは≧1および≦8であり、R300、R301、R302は、互いに独立して、水素、直鎖状、分枝状、環状または複素環式非置換または必要に応じてヘテロ原子置換された有機部分であり、好ましくは、基R300、R301、R302の少なくとも1つは、少なくとも1つのフッ素原子により置換され、より好ましくはR300は、少なくとも1つのフッ素原子を有する有機部分であるR302が、非置換または必要に応じてヘテロ原子、例えばフッ素で置換された直鎖状、分枝状、環状または複素環式有機基であることは特に好ましい。を有し得る。1つの更なる好ましい実施態様では、書込モノマーは、とりわけモノーおよび多官能性アクリレート書込モノマーを含み得る少なくともモノ-および/または多官能性書込モノマーを含んでなる。書込モノマーが、少なくとも単官能性および多官能性ウレタンメタアクリレートを含むことは特に好ましい。アクリレート書込モノマーは、とりわけ、一般式CII:式中、いずれの場合にも、tは、≧1およびt≦4であり、R303、R304は互いに独立して、水素、直鎖状、分枝状、環状または複素環式非置換または必要に応じてヘテロ原子により置換された有機基であるR304が、水素またはメチルであり、R303が直鎖状、分枝状、環状または複素環式非置換または必要に応じてヘテロ原子置換された有機基であることは特に好ましい。で示される化合物であり得る。更なる不飽和化合物、例えばα,β-不飽和カルボン酸誘導体、例えばアクリレート、メタクリレート、マレエート、フマレート、マレイミド、アクリルアミドおよびビニルエーテル、プロペニルエーテル、アリルエーテルおよびジシクロペンタジエニル含有化合物およびオレフィン不飽和化合物、例えばスチレン、α-メチルスチレン、ビニルトルエンなど、オレフィン、例えば1-オクテンおよび/または1-デセン、ビニルエステル、メタアクリロニトリル、メタアクリルアミド、メタクリル酸、アクリル酸等を添加することも可能である。しかしながら、好ましいのは、アクリレートおよびメタクリレートである。一般に、アクリル酸およびメタクリル酸のエステルはそれぞれ、アクリレートおよびメタクリレートとして挙げられる。用いることができるアクリレートおよびメタクリレートの例は、アクリル酸メチル、メタクリル酸メチル、アクリル酸エチル、メタクリル酸エチル、アクリル酸エトキシエチル、メタクリル酸エトキシエチル、アクリル酸n-ブチル、メタクリル酸n-ブチル、アクリル酸tert-ブチル、メタクリル酸tert-ブチル、アクリル酸ヘキシル、メタクリル酸ヘキシル、アクリル酸2-エチルヘキシル、メタクリル酸2-エチルヘキシル、アクリル酸ブトキシエチル、メタクリル酸ブトキシエチル、アクリル酸ラウリル、メタクリル酸ラウリル、アクリル酸イソボルニル、メタクリル酸イソボルニル、アクリル酸フェニル、メタクリル酸フェニル、アクリル酸p-クロロフェニル、メタクリル酸p-クロロフェニル、アクリル酸p-ブロモフェニル、メタクリル酸p-ブロモフェニル、アクリル酸2,4,6-トリクロロフェニル、メタクリル酸2,4,6-トリクロロフェニル、アクリル酸2,4,6-トリブロモフェニル、メタクリル酸2,4,6-トリブロモフェニル、アクリル酸ペンタクロロフェニル、メタクリル酸ペンタクロロフェニル、アクリル酸ペンタブロモフェニル、メタクリル酸ペンタブロモフェニル、アクリル酸ペンタブロモベンジル、メタクリル酸ペンタブロモベンジル、アクリル酸フェノキシエチル、メタクリル酸フェノキシエチル、アクリル酸フェノキシエトキシエチル、メタクリル酸フェノキシエトキシエチル、アクリル酸フェニルチオエチル、メタクリル酸フェニルチオエチル、アクリル酸2-ナフチル、メタクリル酸2-ナフチル、アクリル酸1,4-ビス2-チオナフチル-2-ブチル、メタクリル酸1,4-ビス2-チオナフチル-2-ブチル、プロパン-2,2-ジイルビス[2,6-ジブロモ-4,1-フェニレンオキシ2-{[3,3,3-トリス4-クロロフェニルプロパノイル]オキシ}プロパン-3,1-ジイルオキシエタン-2,1-ジイル]ジアクリレート、ビスフェノールAジアクリレート、ビスフェノールAジメタクリレート、テトラブロモビスフェノールAジアクリレート、テトラブロモビスフェノールAジメタクリレートおよびそのエトキシル化類似化合物、アクリル酸N-カルバゾリルが挙げられるが、これらは使用され得るアクリレートおよびメタクリレートの抜粋である。もちろん、ウレタンアクリレートも使用し得る。ウレタンアクリレートは、少なくとも1つのアクリル酸エステル基を有し、さらに、少なくとも1つのウレタン結合を有する化合物を意味すると理解される。かかる化合物は、ヒドロキシ官能性アクリル酸をイソシアネート官能性化合物と反応させることにより得られることが知られている。この目的のために用いることができるイソシアネート官能性化合物の例は、芳香族、芳香脂肪族、脂肪族および脂環式ジ-、トリ-またはポリイソシアネートである。上記ジ-、トリ-またはポリ-イソシアネートの混合物を用いることも可能である。適当なジ-、トリ-またはポリイソシアネートの例は、ブチレンジイソシアネート、ヘキサメチレンジイソシアネートHDI、イソホロンジイソシアネートIPDI、1,8-ジイソシアナト-4-イソシアナトメチルオクタン、2,2,4-および/または2,4,4-トリメチルヘキサメチレンジイソシアネート、異性体ビス4,4’-イソシアナトシクロヘキシルメタンおよびこれらの任意の所望の異性体含有量を有する混合物、イソシアナトメチル-1,8-オクタンジイソシアネート、1,4-シクロヘキシレンジイソシアネート、異性体シクロヘキサンジメチレンジイソシアネート、1,4-フェニレンジイソシアネート、2,4-および/または2,6-トルエンジイソシアネート、1,5-ナフチレンジイソシアネート、2,4’-または4,4’-ジフェニルメタンジイソシアネート、1,5-ナフチレンジイソシアネート、m-メチルチオフェニルイソシアネート、トリフェニルメタン-4,4’,4’’-トリイソシアネートおよびトリスp-イソシアナトフェニルチオホスフェートまたはウレタン、ウレア、カルボジイミド、アシルウレア、イソシアヌレート、アロファネート、ビウレット、オキサジアジントリオン、ウレットジオンまたはイミノオキサジアジン構造を有するこれらの誘導体およびこれらの混合物である。芳香族または芳香脂肪族ジ-、トリ-またはポリイソシアネートが好ましい。ウレタンアクリレートの製造のために適当なヒドロキシ官能性アクリレートまたはメタクリレートは、例えば以下のような化合物である:2-ヒドロキシエチルメタアクリレート、ポリエチレンオキシドモノメタアクリレート、ポリプロピレンオキシドモノメタアクリレート、ポリアルキレンオキシドモノメタアクリレート、ポリε-カプロラクトンモノメタアクリレート、例えばTone登録商標M100Dow、シュバルバッハ、独国、2-ヒドロキシプロピルメタアクリレート、4-ヒドロキシブチルメタアクリレート、3-ヒドロキシ-2,2-ジメチルプロピルメタアクリレート、ヒドロキシプロピルメタアクリレート、2-ヒドロキシ-3-フェノキシプロピルアクリレート、多価アルコール、例えばトリメチロールプロパン、グリセロール、ペンタエリトリトール、ジペンタエリトリトール、エトキシル化、プロポキシル化またはアルコキシル化されたトリメチロールプロパン、グリセロール、ペンタエリトリトール、ジペンタエリトリトールまたはこれらの工業用混合物のヒドロキシ官能性モノ-、ジ-またはテトラメタアクリレート。2-ヒドロキシエチルアクリレート、ヒドロキシプロピルアクリレート、4-ヒドロキシブチルアクリレートおよびポリε-カプロラクトンモノメタアクリレートが好ましい。また、単独でのまたは上記モノマー化合物と組み合わせたアクリレート基および/またはメタクリレート基を含有するイソシアネート反応性オリゴマーまたはポリマー不飽和化合物は適当である。ヒドロキシル基を含み、20~300mgKOH/gのOH含量を有する自体既知のエポキシメタアクリレートまたはヒドロキシル基を含み、20~300mgKOH/gのOH含量を有するポリウレタンメタアクリレート、または20~300mgKOH/gのOH含量を有するアクリル化ポリアクリレート、およびこれらの互いの混合物、およびヒドロキシル基を含む不飽和ポリエステルとの混合物、およびポリエステルメタアクリレートとの混合物、またはヒドロキシル基を含む不飽和ポリエステルとポリエステルメタアクリレートとの混合物も用いることができる。トリスp-イソシアナトフェニルチオホスフェートおよびm-メチルチオフェニルイソシアネートとアルコール官能性アクリレートの反応から得られるウレタンアクリレート、例えばヒドロキシエチルメタアクリレート、ヒドロキシプロピルメタアクリレートおよびヒドロキシブチルメタアクリレート等は好ましい。本発明はまた、本発明のフォトポリマー処方物を含有する、または本発明のフォトポリマー処方物を用いて得られるホログラフィック媒体を提供する。本発明は、ホログラフィック媒体を製造するための本発明のフォトポリマー処方物の使用を更に提供する。本発明のホログラフィック媒体は、全可視範囲および近UV範囲300~800nmにおいて光学的用途のための適切な露光プロセスによりホログラムを処理することができる。可視ホログラムは、当業者に知られた方法により記録することができる任意のホログラムを含む。この定義としては、とりわけ、インライン型ガーボルホログラム、二光束off-axisホログラム、フルアパチャートランスファーホログラム、白色光透過型ホログラムレインボーホログラム、デニシュクホログラム、二光束反射ホログラム、エッジリットホログラムおよびホログラフィックステレオグラムが挙げられる。反射ホログラム、デニシュクホログラムおよび透過型ホログラムが好ましい。本発明のフォトポリマー処方物を用いて得られるホログラムの可能性のある光学機能は、光学部材、例えばレンズ、鏡、偏向鏡、フィルター、散乱ディスク、回折部材、光導体、導波管、投影スクリーンおよび/またはマスク等の光学機能に対応する。多くの場合、このような光学部材は、どのようにホログラムに光照射されたか、およびホログラムの寸法に応じて周波数選択性を示す。また、本発明のフォトポリマー処方物を用いてホログラム画像または表示、例えば個人の肖像画、セキュリティ書類におけるバイオメトリック表示、または一般に広告、セキュリティラベル、商標保護、商標ブランド表示、ラベル、デザイン部材、装飾、説明、多重旅行チケット、イメージ等のための画像または画像構造、デジタルデータ、とりわけ上記の生成物と組み合わせて表示することができる画像を製造することができる。ホログラフィック画像は、3次元画像のくぼみを与え得るだけでなく、照射される角度および光源可動光源を含む等に応じて、連続画像、短編映画または多くの異なった被写体を表示するものであってもよい。このような種々の設計可能性に起因して、ホログラム、特に体積ホログラムは、上記用途のための魅力的な技術的解決法である。フォトポリマー処方物は、特に、フィルムの形態でのホログラフィック媒体を製造するために用いることができる。担体として、可視スペクトル範囲の光に対して透明400~780nmの波長範囲において85より大きい透過率である物質または物質の集合の層は、片側または両側が被覆され、任意に、カバー層は、フォトポリマー層または層の上部に適用する。好ましい担体のための物質または物質の集合は、ポリカーボネートPC、ポリエチレンテレフタレートPET、ポリブチレンテレフタレート、ポリエチレン、ポリプロピレン、酢酸セルロース、水和セルロース、硝酸セルロース、シクロオレフィンポリマー、ポリスチレン、ポリエポキシド、ポリスルホン、三酢酸セルロースCTA、ポリアミド、ポリメタクリル酸メチル、ポリ塩化ビニル、ポリビニルブチラールまたはポリジシクロペンタジエンまたはその混合物をベースとするものである。これらは、とりわけ、PC、PETおよびCTAに基づく。物質の集合は、自立式ポリマーシートまたは共押出物のラミネートであってよい。好ましい物質の集合は、構成A/B、A/B/AまたはA/B/Cの1つに従って構築されたデュプレックスおよびトリプレックスフィルムである。特に好ましいのは、PC/PET、PET/PC/PETおよびPC/TPUTPU=熱可塑性ポリウレタンである。上記のプラスチック担体に対する択一例として、平面状のガラス板を使用することも可能であり、これは、特に、大きな面積を正確に結像露光するため、例えば、ホログラフィックリソグラフィーのために使用されるIEEETransactionsonElectronDevices、1978年、ED-2510、第1193~1200頁、ISSN:0018-9383。担体の物質または物質の集合は、片側または両側が、非粘着性、静電気防止性、撥水性または親水性処理されていてよい。フォトポリマー層IIに面する側では、記載の改質は、フォトポリマー層を担体から破壊されることなく除去することを可能にするために働く。フォトポリマー層から離れた担体の側の改質は、本発明の媒体が、例えば、ロールラミネーターでの加工処理、特にロールツーロール法において特定の機械的要件を満たすことを確実にするために働く。本発明は、式FAn-で示される染料を更に提供し、式中、Fは、カチオン染料を表し、およびAn-は、アニオンを表し、アニオンAn-は、群sec-アルキルベンゼンスルホネート、分枝状アルキルスルフェート、n-アルキルスルフェート、sec-アルキルスルホネート、スルホスクシネート、エステルスルフェートおよびエステルスルホネートから選択される。本発明では、カチオン染料Fは、アクリジン染料、キサンテン染料、チオキサンテン染料、フェナジン染料、フェノキサジン染料、フェノチアジン染料、トリヘトアリールメタン染料、特にジアミノ-およびトリアミノヘトアリールメタン染料、モノ-、ジ-およびトリメチンシアニン染料、ヘミシアニン染料、外部カチオン性メロシアニン染料、外部カチオン性ニュートロシアニン染料、ヌルメチン染料、特にナフトラクタム染料およびストレプトシアニン染料の群から選択される場合に特に好ましい。以下の実施例により本発明を説明する。測定の方法記載のOH価は、DIN53240-2に従って決定した。記載のNCO値イソシアネート含有量は、DINENISO11909に従って決定した。記載の溶液からの含水量KFは、DIN51777に従って決定した。2-ヒドロキシエチルアクリレートHEA含有量は、DIN/ISO102832007に従って決定する。1.41gのアントラセン校正物質を内部標準物質として、1リットル体積フラスコ中へ酢酸エチルと共に正確に計量する。約1gの試料を計量し、10mLの上記内部標準の溶液および10mLの酢酸エチルと混合し、その2.0μLを、ガスクロマトグラフィーにより分離し、HEA含有量を、面積補正重量において計算する。実施例の水吸収は、5~10gの染料を、まず、いずれの場合にも開放ガラス皿中で200ミリバールの圧力および50°Cの温度において一定質量へ乾燥させることにより決定した。試料を、室温へ60分間、湿気を存在させずに冷却させた後真空乾燥棚から取り出した後計量した。計量前に湿気を確実に存在させないために、ガラス皿を、ParafilmM登録商標PechineyPlasticPackaging、シカゴ、IL60631、米国、www.parafilm.comで密閉し封止し、次いで計量した。次いで、空気中で室温22°Cおよび90の相対湿度において7日間、一定質量まで置いて計量した。次いで、水吸収は、式F-1:W=mf/mt-1×100F-1式中、mfは、水飽和後の染料の質量であり、およびmtは、乾燥染料の質量であるから計算した。本発明における振動レオメーターによるマトリックスポリマーの平坦弾性率G0の測定マトリックスネットワークの平坦弾性率G0を決定するためのフォトポリマー処方物を製造するために、書込モノマーおよび添加剤、イソシアネート反応性成分および染料溶液を共に添加し、スピードミキサー中で5分間混合する。染料は、予めN-エチルピロリドン中に溶解させた。次いで、イソシアネートを添加し、次いで1分間スピードミキサー中で混合する。その後、N-エチルピロリドン中の触媒の溶液を添加した後、再び1分間スピードミキサー中で混合する。N-エチルピロリドン中の触媒の濃度は、10重量である。次いで未だ液体処方物を、レオメーター80°Cへ予備加熱したオーブン型CTD450を有するAntonPaarからのPhysicamodelMCR301のプレート-プレート測定系中へ導入する。次いで、時間によるフォトポリマー処方物のマトリックスの硬化を、以下の条件下で測定する:プレート空間250μm10rad/秒の一定の角振動数ω0および1の調節変形振幅における振動測定モード温度80°C、0ニュートンへ設定した垂直力調節多くとも2時間以下または貯蔵弾性率G’の一定値Gmaxに到達するまでの測定時間にわたる貯蔵弾性率G’の記録この値が、フォトポリマーのマトリックスネットワークの平坦弾性率G0であると考えられる。図3は、硬化時間に対する貯蔵弾性率G’のプロットとしてマトリックスネットワークを硬化する過程を示す。M.Doi、S.F.Edwards、TheTheoryofPolymerDynamics、OxfordSciencePublications、1986年によれば、平坦弾性率G0は、以下の通り2つのポリマーストランドを架橋するセグメントの平均分子量MCに関連し得る:Rは、アボガドロの定数であり、Tは、ケルビンにおける絶対温度であり、およびρは、質量密度である。低い平坦弾性率G0または2つのポリマーセグメントを架橋するセグメントのための高い平均分子量MCは、低い架橋密度のネットワークを特徴づける。従って、フォトポリマー処方物のための固体組成物を与えるために、減少した平坦弾性率G0は、マトリックスポリマーの不完全な架橋を示す。反射配置での2ビーム干渉によるホログラフィック媒体のホログラフィック特性DEおよびΔnの測定図1に描いた実験ホログラム設定を用いて媒体の回折効率DEを測定した。He-Neレーザー放射波長633nmのビームを、空間フィルターSFおよび視準レンズCLにより平行な均一ビームに変換した。信号および参照ビームの最終横断面を、虹彩絞りIによって固定した。虹彩絞り開口部の直径は0.4cmである。偏光依存性ビームスプリッターPBSが、レーザービームを2つの可干渉性コヒーレントの同一偏光ビームに分割する。λ/2プレートによって、参照ビームの出力を0.5mWに調節し、信号ビームの出力を0.65mWに調節した。これらの出力を、試料を除去して半導体検出器Dで決定した。参照ビームの入射の角度α0は-21.8度であり、信号ビームの入射の角度β0は41.8度である。角度は、ビーム方向に垂直な方向な試料から出発して計測する。従って、図1によれば、α0は負号を有し、β0は正号を有する。試料媒体の位置において、2つの重なりビームの干渉場は、試料に入射した2つのビームの角2等分線に垂直である明暗ストリップの格子反射ホログラムを作った。媒体中のストリップ間隔Λ格子周期とも称されるは約225nmであった媒体の屈折率は約1.504であると仮定される。図1は、ホログラフィック媒体試験機HMTのλ=633nmHe-Neレーザーにおける配置を示す:M=鏡、S=シャッター、SF=空間フィルター、CL=コリメーターレンズ、λ/2=λ/2プレート、PBS=偏光依存ビームスプリッター、D=検出器、I=虹彩ダイアグラム、α0=-21.8度、β0=41.8度は、試料の外側媒体の外側で測定したコヒーレントビームの入射角である。RD=ターンテーブルの参照方向。以下のようにして、ホログラムを媒体中に書き込んだ。暴露時間tの間、両シャッターSを開いた。次いで、シャッターSを閉じて、媒体のなお未重合の書込モノマーを5分間拡散させた。次いで書込ホログラムを以下のようにして読み取った。信号ビームのシャッターは閉じたままであった。参照ビームのシャッターを開いた。参照ビームの虹彩絞りを、<1mmの直径にまで閉じた。これにより、媒体の回転の全角度Ωに対して、ビームが、常に完全に、予め記録したホログラム中に存在することを確保した。ターンテーブルは、コンピューター制御下でΩmin~Ωmaxの角度範囲を角度のステップ幅0.05度で変換した。Ωは、試料からターンテーブルの参照方向へ垂直に計測する。ターンテーブルの参照方向は、ホログラムの書込中に、参照ビームおよび信号ビームの入射の角度が等しい大きさ、すなわちα0=-31.8度およびβ0=31.8度である場合に生じる。この場合Ωrecordingは0度である。従って、α0=-21.8度およびβ0=41.8度について、Ωrecordingは、10度である。以下の式:は、ホログラムの記録書込の間、干渉場について概して当てはまる。θ0は、媒体の外側での実験室系において半角であり、以下は、ホログラムの記録の間に当てはまる:この場合、従って、θ0は、-31.8度である。到達した回転のそれぞれの角Ωにおいて、ゼロ次数において透過したビームの出力を、対応する検出器Dによって測定し、第1次数において回折したビームの出力を、検出器Dによって測定した。回折効率は、到達した各角度Ωにおいて、以下の商として得られた:PDは、回折ビーム検出器の出力であり、PTは、透過ビーム検出器の出力である。上記の方法により、ブラッグBragg曲線これは、回折効率ηを、記録ホログラムの回転角Ωの関数として記載するを測定し、コンピューターに保存した。さらに、ゼロ次数において透過した強度をも回転角Ωに対してプロットし、コンピューターに保存した。ホログラムの最大回折効率DE=ηmax、即ちピーク値を、Ωreconstructionにおいて決定した。この目的のために、回折ビームの検出器の位置を、最大値を決定するために、必要に応じて変更した。ここで、フォトポリマー層の厚みdおよび回折率コントラストΔnを、結合波理論参照:H.Kogelnik、TheBellSystemTechnicalJournal、第48巻、1969年11月、第9号、第2909~2947頁により、測定ブラッグ曲線および透過強度の角度変動から決定した。注目すべきは、光重合の結果生じる厚み収縮に起因して、ホログラムのストリップ空間Λ’およびストリップ傾きの方向性が、参照パターンのストリップ空間Λおよびその方向性から外れることである。従って、最大回折効率が得られる角度α0’またはターンテーブルΩreconstructionの対応角もまたα0または対応するΩrecordingから外れる。その結果、ブラッグ条件は変化する。この変化は、評価法において考慮する。評価を以下に記載する:記録ホログラムに関連するが、干渉パターンに関連しない全ての幾何学量を、波線量として表す。Kogelnikに従えば、以下は、反射ホログラムのブラッグ曲線ηΩについて当てはまる:と、ホログラムreconstructionを読み取る際、条件は上記と同様である:ブラッグ条件において、位相の散逸DPは0である。従って、以下の式:が当てはまる。未知の角度β’は、ホログラムの読み取りの間の干渉場のブラッグ条件とホログラムの読み取りの間のブラッグ条件との比較から、厚み収縮のみが起こると仮定して決定することができる。この場合、以下の式:が当てはまる。νは、格子厚さであり、ξは、離調パラメーターであり、ψ’は、書き込まれた屈折率格子の方向性傾きである。α’およびβ’は、ホログラムの記録の間の干渉場の角度α0およびβ0に対応するが、媒体中で測定されたものであり、ホログラムの格子へ厚み収縮後に適用可能である。nは、フォトポリマーの平均屈折率であり、1.504にて設定された。λは、真空におけるレーザー光の波長である。この場合、ξについての最大回折効率DE=ηmax=0である:図1は、測定透過出力PT右y軸を、角度離調ΔΩに対してプロットした実線として、測定回折効率η左y軸を角度離調ΔΩ検出器の限界寸法により許容される場合に対してプロットした実線円として、およびKogelnik理論の適合を波線として示す。図2に示すように、回折効率、理論的ブラッグ曲線および透過強度の測定値を、回転の中心角:角度離調とも称するに対してプロットした。DEがわかっているので、Kogelnikに従う理論的ブラッグ曲線の形状は、フォトポリマー層の厚みd’のみによって決定される。Δnを、与えられた厚みd’に対してDEより補正して、DEの測定および理論が常に一致するようにした。理論的ブラッグ曲線の最初の第2極小値の角度位置が、透過強度の最初の第2極大値の角度位置に一致するまで、さらに、理論的ブラッグ曲線と透過強度についての半最大値での全幅FWHMが一致するまで、d’を調節した。反射ホログラムがΩスキャンによる再現時に回転する方向、しかし回折光のための検出器は、限定された角度範囲のみ検出することができるので、広範なホログラム小さいd’のブラッグ曲線は、Ωスキャンで完全に登録されておらず、適切な検出器位置での中心領域のみである。従って、ブラッグ曲線を補完する透過強度の形状を、さらに層厚みd’を調節するために用いる。図2は、角度離調ΔΩに対する、結合波理論に従うブラッグ曲線η波線、測定回折効率黒丸、および透過出力黒線のプロットを示す。一配合物のために、この手順は、入射レーザービームの平均エネルギー用量が、ホログラムDEの記録の間に飽和となる時間にて決定するために異なった暴露時間tの間、異なった媒体上で数回繰り返した。この平均エネルギー用量Eは、角度α0およびβ0で調整した2部分ビームの出力Pr=0.50mWでの参照ビームおよびPs=0.63mWでの信号ビーム、暴露時間tおよび虹彩絞りの直径0.4cmから、以下のようにして得られる:これら部分ビームの出力を、同じ出力密度が、使用した角度α0およびβ0で媒体において得られるように適合させた。また、別法Iとして、図1に示した構成と等しい試験を、真空中で532nmの放射波長λを有する緑色レーザーを用いて行った。ここで、α0は-11.5度であり、β0は33.5度であり、Prは1.84mWであり、Psは2.16mWであった。また、別法IIとして、図1に示した構成と等しい試験を、真空中で473nmの放射波長λを有する青色レーザーを用いて行った。ここで、α0は-22.0度であり、β0は42.0度であり、Prは1.78mWであり、Psは2.22mWであった。物質用いた染料および塩ならびに溶媒および試薬は、市販されている。CGI-909テトラブチルアンモニウムトリス3-クロロ-4-メチルフェニルヘキシルボレート、[1147315-11-4]は、BASFSEバーセル、スイスにより製造された生成物である。DesmorapidZジブチル錫ジラウレート[77-58-7]、BayerMaterialScienceAG、レーバークーゼン、ドイツからの生成物。Desmodur登録商標N3900BayerMaterialScienceAG,Leverkusen、レーバークーゼン、ドイツからの生成物、ヘキサンジイソシアネート系ポリイソシアネート、イミノオキサジアジンジオン割合少なくとも30、NCO含有量:23.5。FomrezUL28ウレタン化触媒、MomentivePerformanceChemicals、Wilton、CT、米国の市販品SafraninO/T市販SafraninO/Tは、6つの着色化合物からなることが見出された。3つを明らにすることができた:4番目は、2個のメチル基を有する更なる異性である。他の2つについて、質量分析が構造を示す:およびまたは考えられるその異性体。簡単にするため、主成分の式のみをSafraninOを用いた場合に以下に示す。これは常に、本発明のアニオンとの組み合わせを含む6つの成分の混合物を意味すると理解される。実施例1主成分としての3.00gの式:で示される染料を有する混合物に対応するSafraninOChemosGmbH、ドイツ、論文番号1308から2010年に得られたを、20mLのメタノールおよび30mLの水の混合物中に溶解させた。2.98gの4-sec-ドデシルベンゼンスルホネートナトリウム5つの異なったsec-ドデシル部分の溶液を、3.10gの4-sec-ドデシルベンゼンスルホン酸90純度Flukaから2010年に得られた。文献番号44198から50mLの水を水酸化ナトリウム水溶液で中和することにより調製した。この溶液を、室温で30分間効率的な撹拌下で染料溶液へ滴下した。30分間、100mLの水を滴下した。赤色懸濁液を、室温で5時間撹拌し、吸引でろ過し、200mLの水で一部洗浄し、50°Cにて減圧下で乾燥して5.99g理論の91.2の混合物を1つの式染料:主成分、アニオン:理想においてで示される赤色パウダーとして得た。メタノール中のλmax:528nm適当なレーザー波長:532nm実施例25.00gの式:で示される染料2008年にTCIEuropeb.v.から得られたニューメチレンブルーを、60mLの水および10mLの氷酢酸の混合物中に溶解させた。この溶液を、100mLの水および20mLのメタノールで希釈した。5.44gの2-エチルヘキシルスルフェートナトリウムの50パーセント溶液Aldrichから2009年に得られたを17mLの水で希釈した。この溶液を、染料溶液へ室温において60分間効率的な撹拌下で添加して懸濁液を得、次いで2時間撹拌した。次いで吸引でろ過し、200mLの水で部分的に洗浄する。50°Cにおける減圧下での乾燥により、4.85g理論の79.4の式:で示される青色粉末が残った。メタノール中のλmax:625nm適当なレーザー波長:633nm実施例33.00gの式:で示される染料2009年にAlfa-Aesarから得られたフクシンを、70mLのメタノール中に溶解させた。2.56gのナトリウムドデシルスフェート2009年にApplichemから得られたを25mLの水に溶解させた。この溶液を、染料溶液へ室温において30分間効率的な撹拌下で添加して深赤紫色溶液を得、これは全部で40mLの水の5時間の段階的な添加により沈殿した。この沈殿を吸引ろ過し、60mLの1:1水/メタノールで、および最後に150mLの水で洗浄し、50°Cにて減圧下で乾燥させて3.38g理論の67.0の式:で示される紫色パウダーを得た。メタノール中のλmax:551nm適当なレーザー波長:532nm実施例42.00gの式:で示される染料を有する混合物に対応するSafraninO供給源は実施例1を参照を主成分として60mLのアセトニトリル中に50°Cにて溶解させた。4.96gのJ.Org.Chem.2004、69、第8521~8524頁の通り製造した式:示されるトリエチルアンモニウム塩を、30mLのアセトニトリル中に50°Cにて溶解させた。この溶液を、50°Cにて10分間効率的な撹拌下で染料溶液へ滴下した。混合物を室温へ冷却し、150mLの水で沈殿させた。赤色懸濁液を、吸引でろ過し、150mLの水で部分的に洗浄し、50°Cにて減圧下で乾燥させて5.34g理論の86.3の式:で示される赤色パウダーが残った。メタノール中のλmax:528nm適当なレーザー波長:532nm実施例52.00gの式:で示される染料を有する混合物に対応するSafraninO供給源は実施例1を参照を主成分として20mLの水に部分的に溶解させた。1.74gのオレイン酸ナトリウム1982年にRiedel-de-Haenから得られたを30mLの水に溶解させた。この溶液を添加して染料の部分溶液へ添加し、次いで室温にて24時間撹拌した。樹脂状赤色生成物が形成し、水性相をこれからデカントした。樹脂を30mLの新しい水で24時間撹拌した。他のデカントを行った。赤色樹脂を50°Cにて減圧下で乾燥し、最後に30mLのtert-ブチルメチルエーテルで撹拌した。形成した懸濁液を、吸引でろ過し、5mLのブチルメチルエーテルで洗浄し、50°Cにて減圧下で乾燥させて2.72g理論の79.9の式:で示される赤色パウダーが残った。メタノール中のλmax:528nm適当なレーザー波長:532nm実施例62.00gの式:で示される染料を45mLのメタノール中で沸点の半分において撹拌しながら溶解した。1.78gのナトリウムテトラフェニルボレートABCRから2010年に得られたを添加した。得られる懸濁液を、15分間沸騰させ、冷却し、吸引でろ過し、20mLのメタノールおよび100mLの水で洗浄し、50°Cにて減圧下で乾燥させた。精製のために、粗製染料を室温にて必要な最小量のN-エチルピロリドン中に溶解し、5倍のメタノールの量で希釈し、死後に水で淡く着色した母液の時点まで沈殿させた。懸濁液を、吸引でろ過し、50mLのメタノールで部分的に洗浄し、50°Cにて減圧下で乾燥させて2.45g理論の75.5の式:で示される僅かに緑掛かった玉虫色パウダーを得た。メタノール中のλmax:486nm適当なレーザー波長:473nm出発染料を、以下の通り、既存法と同様に調製した:5.78gの2-メチルピリジンおよび8.20gのα-α’-ジブロモ-o-キシレンを60mLのγ-ブチロラクトン中で80°Cにて2時間撹拌した。該混合物を冷却し、吸引でろ過し、フィルター残渣を乾燥させた。12.0gのこの物質を、27mLの氷酢酸および27mLのモルホリンの混合物に入れ、9.45gの4ジエチルアミノベンザルデヒドと徐々に混合し、80°Cにて2時間撹拌した。冷却後、混合物を、水中へ入れ、生成物を分離し、乾燥させた。実施例72.00gの式:で示される染料C.I.BasicViolet7を、30mLのエタノール中に溶解した。光をあてずに、6.39gのリチウムブチルトリフェニルボレートの20パーセント水溶液HokkoChemicalInd.、日本から2009年に得られたを、室温にて撹拌下で滴下した。濃赤色懸濁液を、4時間撹拌し、吸引でろ過し、15mLのエタノールおよび100mLの水で部分的に洗浄し、50°Cにて減圧下で光を当てずに乾燥させて2.78g理論の97.7の式:で示される紫色パウダーを得た。メタノール中のλmax:549nm適当なレーザー波長:532nm実施例8独国特許1158646に記載の通り調製された3.00gの式:で示される染料を50mLのメタノール中に部分的に溶解させた。1.90gのナトリウムテトラフェニルボレート2010年にABCRから得られたを15mLの水に溶解させた。この溶液を、室温にて30分間撹拌下で染料溶液へ滴下した。この方法では、赤色懸濁液は、橙色懸濁液へ変化した。2時間の撹拌後、懸濁液を、吸引でろ過し、10mLのメタノールおよび100mLの水で部分的に洗浄し、50°Cにて減圧下で乾燥させて2.00g理論の28.2の式:で示される赤色掛かった橙色パウダーを得た。メタノール中のλmax:467nm適当なレーザー波長:473nm実施例915.0gのナトリウムビス2-エチルヘキシルスルホスクシネートAldrichから2010年に得られたを、350mLの水に50°Cにて溶解させた。式:で示された24.5gの染料BasicBlue3を、53重量物質として、および220mLの酢酸ブチルを添加し、50°Cにて4時間撹拌した。水性相を、分離し、有機相を3回50mLの新たな水で50°Cにて撹拌した。最後に、水性相を、それぞれ分離し、最後は、室温にて分離した。深い青色有機相を、無水マグネシウムスルフェートで乾燥し、ろ過し、残存水を150ミリバールにて共沸蒸留により除去した。無水ブチル酢酸を添加して、式:で示される染料について9.68重量である250gの深青色溶液を得た理論の96.4g。含水量KF:0.1メタノール中のλmax:643nm適当なレーザー波長:633nm溶液を蒸発させることは、24.2gの金色掛かった光沢のあるプリズムの形態での深青色ガラスを与えた。次に、これを用いて例えばブタノンまたは7:3酢酸エチル/ブタノン中20重量溶液を製造することができた。実施例103.71gのナトリウムビス2-エチルヘキシルスルホスクシネート無水物Aldrichから2010年に得られたを、50mLの無水酢酸エチルに溶解させた。4.00gの式:BasicViolet7で示される無水染料を添加した。深赤色混合物を、室温にて3時間撹拌し、溝付きフィルターより撹拌して49.3gの式:で示される染料が13.5重量である深紅-赤色溶液を得た理論の99.2。含水量KF:0.08メタノール中のλmax:549nm適当なレーザー波長:532nm実施例112.78gのPhys.Chem.Chem.Phys.1999、1、4395に記載の通り調製したナトリウムジ-n-オクチルスルホスクシネートを20mLの酢酸エチル中に溶解した。式:で示された2.20gの染料BasicViolet21を添加した。深橙色混合物を、45°Cにて8時間撹拌し、室温へ冷却し、溝付きフィルターよりろ過して深橙色溶液を得、これをまず、連行水を共沸蒸留により大気圧にて除去し、次いで23.0g質量へ無水酢酸エチルの添加により調節した。溶液は、式:で示される染料について20.0重量であった理論の99.5。含水量KF:0.04メタノール中のλmax:492nm適当なレーザー波長:473nm実施例12式:で示された3.30gの染料メチレンブルー、Applichemから2010年に得られた。90純度を、72mLの水および9mLのメタノールの混合物中に溶解し、ろ過して少量の不溶性物質を除去した。光をあてずに、14.36gのリチウムn-ブチルトリフェニルボレートの20重量パーセント水溶液HokkoChemicalInd.、日本から2009年に得られたを、撹拌下で滴下した。1時間撹拌した後、光をあてずに、吸引でろ過することにより、50mLの水で洗浄し、50°Cにて減圧下で乾燥して4.73g理論の86.4の式:で示される青色粉末を得た。メタノール中のλmax:653nm、612shnm適当なレーザー波長:633nm以下の表2における染料は、同様にして得られる。表3は、選択した実施例についての観測した水吸収Wを集約する。比較例V1~2は、市販染料SafraninO/Tおよびメチレンブルーである。比較例V3は、H.BernethinUllmann’sEncyclopediaofIndustrialChemistry、MethineDyesandPigments、Wiley-VCHVerlag、2008年からの方法により調製されたBasicOrange21である。V-4はメチレンブルーおよび以下に記載の過塩素酸塩リチウムから得られた。表4は、比較例V1~4の観測した水吸収Wを集約する。比較例V4の調製5.55gのメチレンブルー水和物Flukaから2010年に得られた90純度を、90mLの水に部分的に溶解させた。この部分的溶液へ、1.66gの過塩素酸塩リチウム2009年にAcrosから得られたを15mLの水中での溶液を、室温にて1時間、効率的な撹拌下で滴下した。次いで3時間撹拌し、吸引でろ過し、2×25mLの水で洗浄した。減圧下での乾燥により、5.97g理論の99.5の式:で示される青色粉末が残った。成分の調製ポリオール1の調製:1Lフラスコ中に、まず、0.18gの錫オクトエート、374.8gのε-カプロラクトンおよび374.8gの二官能性ポリテトラヒドロフランポリエーテルポリオールOHの当量500g/モルを投入し、120°Cへ加熱し、その温度を固形分が99.5重量以上になるまで維持した。次いで、冷却して生成物をワックス状固体として得た。アクリレート1トリアクリル酸リンチオイルトリスオキシ-4,1-フェニレンイミノカルボニル-オキシエチレン-2,1-ジイルの調製:500m丸底フラスコ中に、まず、0.1gの2,6-ジ-tert-ブチル-4-メチルフェノール、0.05gのジブチル錫ジラウレートDesmorapid登録商標Z、BayerMaterialScienceAG、レーベークーゼン、ドイツおよび213.07gの酢酸エチル中のトリスp-イソシアナトフェニルチオホスフェートの27溶液Desmodur登録商標RFE、BayerMaterialScienceAG、レーベークーゼン、ドイツからの生成物を投入し、60°Cへ加熱した。その後、42.37gの2-ヒドロキシエチルアクリレートを滴下し、混合物をイソシアネート含有量が0.1未満に低下するまで更に60°Cにおいて維持した。次いで冷却し、酢酸エチルを減圧下で完全に除去して生成物を部分結晶性固体として得た。アクリレート22-{[3-メチルスルファニルフェニル]カルバモイル}オキシエチルプロプ-2-エノエートの調製:100mL丸底フラスコ中に、まず、0.02gの2,6-ジ-tert-ブチル-4-メチルフェノール、0.01gのDesmorapid登録商標Z、11.7gの3-メチルチオフェニルイソシアネートを投入し、60°Cへ加熱した。その後、8.2gの2-ヒドロキシエチルアクリレートを滴下し、混合物をイソシアネート含有量が0.1未満に低下するまで60°Cにおいて更に維持した。次いで、冷却して生成物を淡黄色液体として得た。添加剤1の調製:ビス2,2,3,3,4,4,5,5,6,6,7,7-ドデカフルオロヘプチル2,2,4-トリメチルヘキサン-1,6-ジイルビスカルバメート:丸底フラスコ中に、まず、0.02gのDesmorapidZおよび3.6gの2,4,4-トリメチルヘキサン1,6-ジイソシアネートを投入し、70°Cへ加熱した。次いで11.39gの2,2,3,3,4,4,5,5,6,6,7,7-ドデカフルオロヘプタン-1-オールを滴下し、混合物をイソシアネート含有量が0.1未満に低下するまで70°Cにおいて更に維持した。次いで、冷却して生成物を無色オイルとして得た。構成弾性率および平坦弾性率G0を決定するための処方物の製造実施例処方物12.00gのアクリレート1、2.00gのアクリレート2、1.50gの添加剤1を、3.465gのポリオール1および0.026gの実施例25からの染料の0.512gのN-エチルピロリドン中の溶液とスピードミキサー中で5分間混合して均質溶液を得た。次いで上記ポリオール溶液を0.667gのDesmodur登録商標N3900BayerMaterialScienceAG、レーベークーゼン、ドイツからの生成物とスピードミキサー中で更に1分間混合しながら添加した。次いで0.01グラムのN-エチルピロリドン中に10重量のFomrezUL28ウレタン化触媒、MomentivePerformanceChemicals、ウィルトン、CT、米国の溶液を添加し、再びスピードミキサー中で1分間混合した。得られた液体塊を、振動レオメーターのプレート-プレート測定系中へ導入した。比較例1:2.00gのアクリレート1、2.00gのアクリレート2、1.50gの添加剤1を、3.471gのポリオール1および0.015gの比較例V-2からの染料の0.512gのN-エチルピロリドン中の溶液とスピードミキサー中で5分間混合して均質溶液を得た。次いで上記ポリオール溶液を0.668gのDesmodur登録商標N3900BayerMaterialScienceAG、レーベークーゼン、ドイツからの生成物とスピードミキサー中で更に1分間混合しながら添加した。次いで0.01グラムのN-エチルピロリドン中に10重量のFomrezUL28ウレタン化触媒、MomentivePerformanceChemicals、ウィルトン、CT、米国の溶液を添加し、再びスピードミキサー中で1分間混合した。得られた液体塊を、振動レオメーターのプレート-プレート測定系中へ導入した。実施例処方物22.00gのアクリレート1、2.00gのアクリレート2、1.50gの添加剤1を、3.465gのポリオール1および0.026gの実施例41からの染料の0.512gのN-エチルピロリドン中の溶液とスピードミキサー中で5分間混合して均質溶液を得た。次いで上記ポリオール溶液を0.667gのDesmodur登録商標N3900BayerMaterialScienceAG、レーベークーゼン、ドイツからの生成物とスピードミキサー中で更に1分間混合しながら添加した。次いで0.01グラムのN-エチルピロリドン中に10重量のFomrezUL28ウレタン化触媒、MomentivePerformanceChemicals、ウィルトン、CT、米国の溶液を添加し、再びスピードミキサー中で1分間混合した。得られた液体塊を、振動レオメーターのプレート-プレート測定系中へ導入した。比較例2:2.00gのアクリレート1、2.00gのアクリレート2、1.50gの添加剤1を、3.471gのポリオール1および0.015gの比較例V-3からの染料の0.512gのN-エチルピロリドン中の溶液とスピードミキサー中で5分間混合して均質溶液を得た。次いで上記ポリオール溶液を0.668gのDesmodur登録商標N3900BayerMaterialScienceAG、レーベークーゼン、ドイツからの生成物とスピードミキサー中で更に1分間混合しながら添加した。次いで0.01グラムのN-エチルピロリドン中に10重量のFomrezUL28ウレタン化触媒、MomentivePerformanceChemicals、ウィルトン、CT、米国の溶液を添加し、再びスピードミキサー中で1分間混合した。得られた液体塊を、振動レオメーターのプレート-プレート測定系中へ導入した。実施例処方物32.00gのアクリレート1、2.00gのアクリレート2、1.50gの添加剤1を、3.465gのポリオール1、0.512gのN-エチルピロリドンおよび0.125gの実施例30からの染料の酢酸ブチル中の20.7重量溶液および2-ブタノン80重量の酢酸ブチル、20重量の2-ブタノンとスピードミキサー中で5分間混合して均質溶液を得た。次いで上記ポリオール溶液を0.667gのDesmodur登録商標N3900BayerMaterialScienceAG、レーベークーゼン、ドイツからの生成物とスピードミキサー中で更に1分間混合しながら添加した。次いで0.01グラムのN-エチルピロリドン中に10重量のFomrezUL28ウレタン化触媒、MomentivePerformanceChemicals、ウィルトン、CT、米国の溶液を添加し、再びスピードミキサー中で1分間混合した。得られた液体塊を、振動レオメーターのプレート-プレート測定系中へ導入した。比較例3:2.00gのアクリレート1、2.00gのアクリレート2、1.50gの添加剤1を、3.471gのポリオール1および0.015gの比較例V-1からの染料の0.512gのN-エチルピロリドン中の溶液とスピードミキサー中で5分間混合して均質溶液を得た。次いで上記ポリオール溶液を0.668gのDesmodur登録商標N3900BayerMaterialScienceAG、レーベークーゼン、ドイツからの生成物とスピードミキサー中で更に1分間混合しながら添加した。次いで0.01グラムのN-エチルピロリドン中に10重量のFomrezUL28ウレタン化触媒、MomentivePerformanceChemicals、ウィルトン、CT、米国の溶液を添加し、再びスピードミキサー中で1分間混合した。得られた液体塊を、振動レオメーターのプレート-プレート測定系中へ導入した。実施例処方物42.00gのアクリレート1、2.00gのアクリレート2、1.50gの添加剤1を、3.465gのポリオール1および0.125gの実施例30からの染料の酢酸ブチル中の20.7重量溶液および2-ブタノン80重量の酢酸ブチル、20重量の2-ブタノンとスピードミキサー中で5分間混合して均質溶液を得た。次いで上記ポリオール溶液を0.667gのDesmodur登録商標N3900BayerMaterialScienceAG、レーベークーゼン、ドイツからの生成物とスピードミキサー中で更に1分間混合しながら添加した。次いで0.01グラムのN-エチルピロリドン中に10重量のFomrezUL28ウレタン化触媒、MomentivePerformanceChemicals、ウィルトン、CT、米国の溶液を添加し、再びスピードミキサー中で1分間混合した。得られた液体塊を、振動レオメーターのプレート-プレート測定系中へ導入した。平坦弾性率G0および構成弾性率:次いで記載の通り得られた処方物を、そのレオロジー特性について上記方法により試験した。平坦弾性率G0について以下の測定値を得た:表5に記載の実施例処方物は、平坦弾性率が対応する比較処方物の平坦弾性率より常に大きいことを示した。従って、本発明により選択した染料は、高い水吸収を有する染料より良好なポリマーマトリックス架橋を示した。マトリックスポリマーの不完全な架橋は、そこに記録したホログラムの安定性について悪影響を有した。図4は、実施例処方物1および比較例処方物1の間の硬化時間にわたる構成弾性率の比較を示す。図5は、実施例処方物2および比較例処方物2の間の硬化時間にわたる構成弾性率の比較を示す。図6は、実施例処方物3および比較例処方物3おおび実施例処方物4の間の硬化時間にわたる構成弾性率の比較を示す。実施例処方物は通常、対応する比較処方物より速い構成弾性率を示し、すなわち、より高い貯蔵弾性率G’に固定硬化時間後に達することを示す。これは、例えば、本発明のフォトポリマー処方物は、ブロック耐性を得るより短い硬化時間を可能とするすなわち、フォトポリマー処方物が、ブロック耐性を得ると機械安定性であり、被覆媒体を更に処理、一般に連続ロールツーロール法において巻き取ることができるので、ホログラフィックフィルムを製造するためのフォトポリマー処方物での基材箔の効率的な被覆について有利である。本発明のフォトポリマー処方物はまた、N-エチルピロリドンで調剤することができるので、実施例処方物4により示される通り、平坦弾性率の更なる増加および硬化時間にわたりその上昇をもたらす。ホログラフィック特性を決定するための媒体の製造実施例媒体13.38gのポリオール成分1を2.00gのアクリレート1、2.00gのアクリレート1、1.50gの添加剤1、0.10gのCGI909BASFSE、バーゼル、スイスからの生成物、0.017gの実施例25からの染料および0.35gのN-エチルピロリドンと60°Cにて混合して透明溶液を得た。次いで溶液を30°Cへ冷却し、0.65gのDesmodur登録商標N3900BayerMaterialScienceAG、レーベークーゼン、ドイツからの市販生成物、ヘキサンジイソシアネート系ポリイソシアネート、イミノオキサジアジンジオンについての割合少なくとも30、NCO含有量23.5を添加し、混合した。23.5wasaddedbeforerenewedmixing.最後に、0.01gのFomrezUL28ウレタン化触媒、MomentivePerformanceChemicals、ウィルトン、CT、米国の市販生成物を添加し、再び短く混合した。次いで、得られた液体塊をガラス板へ塗布し、その上に第2ガラス板でカバーした。このサンプル試料を室温にて12時間硬化するために放置した。実施例媒体23.38gのポリオール成分1を2.00gのアクリレート1と混合し、2.00gのアクリレート1、1.50gの添加剤1、酢酸エチル中に0.10gのCGI909BASFSE、バーゼル、スイスからの生成物の30重量溶液および0.103gの実施例9からの9.68重量染料溶液の混合物を60°Cにて混合して透明溶液を得た。次いで溶液を30°Cへ冷却し、0.65gのDesmodur登録商標N3900BayerMaterialScienceAG、レーベークーゼン、ドイツからの市販生成物、ヘキサンジイソシアネート系ポリイソシアネート、イミノオキサジアジンジオンについての割合少なくとも30、NCO含有量23.5を添加し、混合した。23.5wasaddedbeforerenewedmixing.最後に、0.01gのFomrezUL28ウレタン化触媒、MomentivePerformanceChemicals、ウィルトン、CT、米国の市販生成物を添加し、再び短く混合した。次いで、得られた液体塊をガラス板へ塗布し、その上に第2ガラス板でカバーした。このサンプル試料を室温にて12時間硬化するために放置した。実施例媒体3実施例媒体1を、0.017gの実施例25からの染料の代わりに0.01gの実施例13からの染料を用いたことを除いて繰り返した。実施例媒体4実施例媒体1を、0.017gの実施例25からの染料の代わりに0.01gの実施例31からの染料を用いたことを除いて繰り返した。比較媒体13.38gのポリオール成分1を2.00gのアクリレート1、2.00gのアクリレート1、1.50gの添加剤1、0.10gのCGI909BASFSE、バーゼル、スイスからの生成物、0.010gの比較例V-2からの染料および0.35gのN-エチルピロリドンと60°Cにて混合して透明溶液を得た。次いで溶液を30°Cへ冷却し、0.65gのDesmodur登録商標N3900BayerMaterialScienceAG、レーベークーゼン、ドイツからの市販生成物、ヘキサンジイソシアネート系ポリイソシアネート、イミノオキサジアジンジオンについての割合少なくとも30、NCO含有量23.5を添加し、混合した。23.5wasaddedbeforerenewedmixing.最後に、0.01gのFomrezUL28ウレタン化触媒、MomentivePerformanceChemicals、ウィルトン、CT、米国の市販生成物を添加し、再び短く混合した。次いで、得られた液体塊をガラス板へ塗布し、その上に第2ガラス板でカバーした。このサンプル試料を室温にて12時間硬化するために放置した。ホログラフィック試験:次いで、記載の通り得られた媒体をホログラフィック特性について、図1に従う測定配置を用いて上記の方法により試験した。量E[mJ/cm2]におけるΔnsatについて以下の測定結果を得た:見出された値は、フォトポリマー処方物に用いた本発明の染料がホログラフィック媒体において、Δnsatの高い値に起因して極めて有用であり、より素早い構成弾性率を、マトリックスネットワークの硬化およびこれらの使用においておよびより高い平坦弾性率G0をもたらし、従ってマトリックスポリマーの完全な架橋が得られることを示す。さらに本発明のフォトポリマー処方物はまた、ホログラフィック媒体におけるより高い感光性を示す。Δn対露光量Eをプロットする図7に示す通り、ホログラフィック書込は、実施例媒体1において比較媒体1より低い量Eにて起こる。実施例媒体1~4と同様の方法により、実施例1~8、10~12、14~24、26~30および32~106の本発明の染料は、同等のホログラフィックデータを有するホログラフィック媒体を得ることを可能とする。"